(57)【特許請求の範囲】
【請求項１】
Ｐｔからなるコア部と、前記コア部を覆うように形成され、Ｃｅ又はＺｒの金属酸化物からなるシェル部とからなるコアシェル構造を有するナノ粒子と、導電性カーボンからなる微粒子と、を有する電極用粉末材料であって、
前記電極用粉末材料の組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下であり、
前記金属酸化物が非晶質とされ、又はその非晶質の一部が結晶質とされており、
前記Ｃｅ又はＺｒが３価又は４価のカチオンであり、前記３価のカチオンが８０体積％以上含まれていることを特徴とする電極用粉末材料。
【請求項２】
Ｐｔ２価が１０体積％以上３０体積％以下であり、Ｐｔ−Ｃｅ結合量又はＰｔ−Ｚｒ結合量が５体積％以上４０体積％以下であることを特徴とする請求項１に記載の電極用粉末材料。
【請求項３】
前記ナノ粒子の大きさが１ｎｍ以上１００ｎｍ以下であり、前記微粒子の大きさが０．１μｍ以上１０μｍ以下であることを特徴とする請求項１又は請求項２に記載の電極用粉末材料。
【請求項４】
組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下である電極用粉末材料の製造方法であって、
電極用粉末材料の組成が上記条件を満たすように調製した所定の濃度のＣｅ又はＺｒの金属イオンを有する第１の溶液を、炭酸アンモニウム水溶液又は炭酸水素アンモニウム水溶液中に滴下して、沈殿物の金属酸化物粉末を有する第２の溶液を形成する工程と、
前記第２の溶液を乾燥後、仮焼して得られた金属酸化物粉末を塩化白金酸水溶液中に分散してから、前記塩化白金酸水溶液を再度乾燥して得られた沈殿物を焼成して、Ｐｔ含有金属酸化物粉末を形成する工程と、
前記Ｐｔ含有金属酸化物粉末に、電極用粉末材料の組成が上記条件を満たすように、所定の濃度の導電性カーボンを加えてから、酸性溶液中で酸化還元電位を複数回印加して、電極用粉末材料を形成する工程と、を有することを特徴とする電極用粉末材料の製造方法。
【請求項５】
前記Ｐｔ含有金属酸化物粉末を形成する工程において、前記仮焼が酸素ガス雰囲気下行われ、前記焼成が水素ガス雰囲気下行われることを特徴とする請求項４に記載の電極用粉末材料の製造方法。
【請求項６】
前記第１の溶液が、硝酸セリウム水溶液又はオキシ塩化ジルコニウム水溶液であることを特徴とする請求項４又は請求項５に記載の電極用粉末材料の製造方法。
【請求項７】
前記第２の溶液の乾燥の前に、前記第２の溶液を温度３００〜９００℃で、２５〜５０時間保持することを特徴とする請求項４〜６のいずれか１項に記載の電極用粉末材料の製造方法。
【請求項８】
前記水素ガス雰囲気下の焼成温度が３００〜５００℃であることを特徴とする請求項４〜７のいずれか１項に記載の電極用粉末材料の製造方法。
【請求項９】
前記酸性溶液中での酸化還元電位が０〜１．０Ｖであり、印加回数が１０〜３０であることを特徴とする請求項４〜８のいずれか１項に記載の電極用粉末材料の製造方法。
【請求項１０】
高分子固体電解質からなる基材と、前記基材の一面に形成された第１の電極と、他面に形成された第２の電極とを有する高分子形燃料電池であって、
前記第１の電極と前記第２の電極のいずれか又は両方が請求項１〜３のいずれか１項に記載の電極用粉末材料からなることを特徴とする高分子形燃料電池。
【発明の詳細な説明】
【技術分野】
【０００１】
本発明は、電極用粉末材料、その製造方法及び高分子形燃料電池に関する。特に、高分子形燃料電池用電極、ダイレクトメタノール形燃料電池用電極や各種センサー用電極などに利用されるＰｔ／Ｍ酸化物（Ｍ：ＣｅまたはＺｒ）／導電性カーボン系コアシェルカソード材料、アノード材料およびその製造方法に関する。
【背景技術】
【０００２】
Ｐｔ／導電性カーボン電極は、高分子形燃料電池用カソード及びアノード材料として用いられ、自動車のガスリンエンジンに代わる燃料電池エンジンの主要な構成要素として利用されている他、家庭用燃料電池などへの応用が行われている。
その他の用途としては、燃料に液体メタノール燃料を用いるダイレクトメタノール形燃料電池用カソード材料及びアノード材料としての開発も産業界において活発に進められている。
また、すでに酸素センサーをはじめとした、各種センサー用の電極としても、大量に利用されている。
【０００３】
こうした、カソード上とアノード上では、異なる電極反応が進行する。カソード表面では、外部から印加される電位を変化させることで、電極内のフェルミレベルがあがり、吸着物質に対して電子を与える反応（還元反応）が進行する。
一方、アノード表面では、同じように、外部から印加される電位を変化させることで、電極内のフェルミレベルがさがり、吸着物質から電子を奪う反応（酸化反応）が進行する。
【０００４】
こうした電極反応は、電極活物質に電位を印加した際、電極活物質のフェルミレベルを押し上げるか、または、押し下げる効果がデバイス内に働くことにより、異なる電極反応が生じるものであり、白金（Ｐｔ）という、ひとつの電極活物質を用いて、Ｐｔをカソードにも、アノードにも使えるようになる理由でもある。
燃料電池やセンサーにこの電極を用いる場合、電極活物質と電極担体との界面の構造が、電極の性能を大きく変化させることが知られており、界面や表面の設計が重要である。
【０００５】
従来、多くの電極活物質が試されてきたが、高分子形燃料電池用電極として、Ｐｔ電極がもっとも高い性能を示す電極として、開発が進められてきた。
しかし、このＰｔ電極をカソードとして用いる場合、カソード表面では、吸着酸素に電子を与え、還元的に酸素を分解する際に、Ｐｔ表面もわずかに酸化されるために、このＰｔ表面の酸化層を電気化学的に除去したのち、酸素分解活性を生じさせる必要があるうえ、酸素の還元的分解反応がきわめて遅い反応であることから、大きなロスが生じ、好ましいものではなかった。
【０００６】
一方、Ｐｔ電極をアノードとして用いる場合、吸着した水素から電子を奪い、プロトンにすることで、燃料電池内固体電解質に供給したり、センサなどの働きを示すことが可能であるが、この際、ガス中に５ｐｐｍ以上の一酸化炭素（ＣＯ）が存在すると、この共存したＣＯが白金表面に強く吸着し、白金アノードの性能を著しく低下させることが知られている（非特許文献１）。
【０００７】
家庭用に燃料電池を普及させるためには、高性能でかつ、安価な燃料電池の作成が必要不可欠である。
その観点から、従来のＰｔ／導電性カーボンよりも、カソードとしては、酸素還元分解活性が高く、アノードとしては、ＣＯ被毒耐性に優れたカソード材料及びアノード材料の開発が強く望まれてきた。
この問題を解決するために、カソード材料開発では、Ｐｔ／導電性カーボンカソード材料に、金属鉄（Ｆｅ）を分散させることで、酸素還元分解活性を高める試み（非特許文献２）や、酸化ニオブ（ＮｂＯ２）上にＰｔ粒子を担持する試み（非特許文献３）がなされている。
【０００８】
こうして得られたＰｔＦｅ／導電性カーボンカソード材料は、確かに、それまでのＰｔ／導電性カーボンカソード材料を超える高い性能を示すものの、Ｆｅが酸性溶液に触れることで、すぐに酸化鉄（ＦｅＯまたはＦｅ２Ｏ３）に変わるので、高分子形固体電解質内から流出する酸性溶液の影響で、長期安定性が期待できないという問題点があり、酸化ニオブ（ＮｂＯ２）上にＰｔ粒子を担持する電極触媒においては、用いる担体のニオブが通常の５価のニオブ酸化物でなく、４価のニオブを担体としていることから、大変高価な材料を特別に用いる必要があるので実用的ではないという欠点を有しており、こうしたＰｔ／第２成分／導電性カーボンからなる電極材料は、いまだ実用化がなされていない。
【０００９】
一方、アノード材料開発においては、Ｐｔ／導電性カーボンアノード材料に、金属ルテニウム（Ｒｕ）や、金属コバルト（Ｃｏ）、金属鉄（Ｆｅ）、金属マンガン（Ｍｎ）などの金属元素を分散固溶させた合金電極を用いる試みがなされている（非特許文献４）。
こうしたＰｔベースの合金を用いた場合、合金成分であるＲｕ、Ｃｏ、Ｆｅ、またはＭｎといった金属へ、Ｐｔの電子が引き寄せられ、Ｐｔのｄ電子欠陥が増大することで、Ｐｔ表面上において、ＣＯが吸着しても、ＰｔとＣＯとの間の強固な結合ができない状態をつくり、あわせて、合金成分であるＲｕ、Ｃｏ、Ｆｅ、またはＭｎといった元素上で、活性な水酸基（ＯＨ基）が、共存する水との反応で生じることで、このＯＨ基を用いて、ＣＯをＣＯ２に転化することも可能になり、Ｐｔの高い電極活性を低下させることなく、長期間燃料電池を利用することが可能になると考えられてきた。
【００１０】
しかし、添加するＲｕ金属やＣｏ金属は高価であるとともに、Ｐｔ合金表面におけるＣＯ耐性はいまだ十分に高いものではなく、他の安価な酸化鉄や酸化マンガンといった化合物も、ＲｕやＣｏほどの高いＣＯ耐性を示すにいたっていないため、こうしたＰｔ／第２成分／導電性カーボンからなるアノード材料は、いまだ実用化がなされていない。
また、図４は、従来の電極用材料の別の一例を示す概略図である。図４に示すように、従来の電極用材料５１は、導電性カーボンからなる粒子５５と、白金からなる粒子５２と、金属酸化物からなる粒子５３とから構成されている。このような構成としても、上記課題を解決することはできなかった。
【先行技術文献】
【非特許文献】
【００１１】
【非特許文献１】Ｍ．Ｗａｔａｎａｂｅ，ｅｔａｌ．，Ｄｅｎｋｉ  Ｋａｇａｋｕ，３８巻，９２７頁−９３２頁，１９７０年、電気化学協会発行．
【非特許文献２】Ｔａｋａｏ  Ｔｏｄａ，Ｈｉｒｏｓｈｉ  Ｉｇａｒａｓｈｉ，  Ｈｉｒｏｙｕｋｉ  Ｕｃｈｉｄａ，ａｎｄ  Ｍａｓａｈｉｒｏ  Ｗａｔａｎａｂｅ，Ｊｏｕｒｎａｌ  ｏｆ  Ｔｈｅ  Ｅｌｅｃｔｒｏｃｈｅｍｉｃａｌ  Ｓｏｃｉｅｔｙ，Vol.１４６（１０），ｐｐ．３７５０−３７５６（１９９９）．
【非特許文献３】Ｋ．Ｓａｓａｋｉ，Ｌ．Ｚｈａｎｇ，ａｎｄ  Ｒ．Ｒ．Ａｄｚｉｃ，Ｐｈｙｓｉｃａｌ  Ｃｈｅｍｉｓｔｒｙ  Ｃｈｅｍｉｃａｌ  Ｐｈｙｓｉｃｓ，  Ｖｏｌ．１０，ｐｐ．１５９−１６７（２００８）．
【非特許文献４】渡辺政廣、触媒（Ｃａｔａｌｙｓｉｓ  ａｎｄ  Ｃａｔａｌｙｓｔ）、４４巻、３号、１８２頁−１８８頁、２００２年、触媒学会発行
【発明の概要】
【発明が解決しようとする課題】
【００１２】
以上述べたように、従来のＰｔ／導電性カーボン系カソード材料、Ｐｔ／第２成分／導電性カーボン系カソード材料、Ｐｔ／導電性カーボン系アノード材料及びＰｔ／第２成分／導電性カーボン系アノード材料は、電極触媒活性や価格の面など、いくつかの点で困難な問題があった。
本発明は、カソードとして用いた場合、酸素還元分解活性が高く、アノードとして用いた場合、ＣＯ被毒耐性に優れた電極用粉末材料、その製造方法及び高分子形燃料電池を提供することを課題とする。
【課題を解決するための手段】
【００１３】
本発明者らは、上記、従来技術の問題点に鑑み、鋭意検討を続けた結果、セリア（ＣｅＯ２）またはジルコニア（ＺｒＯ２）の表面活性を高めたうえで、この表面活性の高いＣｅＯ２またはＺｒＯ２上に、ナノサイズのＰｔを担持した電極活物質を、導電性カーボン上に分散させ、さらに、電気化学的な処理を施すことで、白金をコアとし、Ｃｅ酸化物またはＺｒ酸化物をシェルとするコアシェル構造を作ることができ、その結果、得られた電極をカソード材料として用いる場合、酸素還元分解活性を向上させることができ、アノード材料として用いる場合、そのアノード表面におけるＣＯ被毒耐性を改善することができるなど、極めて優れた電極活性を有するカソード材料またはアノード材料が作製できることを見出し、本発明を完成するに至った。
すなわち、本発明の上記課題を解決するための解決手段として講じた技術的構成は、以下（１）から（１０）に記載する通りである。
【００１４】
（１）  Ｐｔからなるコア部と、前記コア部を覆うように形成され、Ｃｅ又はＺｒの金属酸化物からなるシェル部とからなるコアシェル構造を有するナノ粒子と、導電性カーボンからなる微粒子と、を有する電極用粉末材料であって、前記電極用粉末材料の組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下であり、前記金属酸化物が非晶質とされ、又はその非晶質の一部が結晶質とされており、前記Ｃｅ又はＺｒが３価又は４価のカチオンであり、前記３価のカチオンが８０体積％以上含まれていることを特徴とする電極用粉末材料。
（２）  Ｐｔ２価が１０体積％以上３０体積％以下であり、Ｐｔ−Ｃｅ結合量又はＰｔ−Ｚｒ結合量が５体積％以上４０体積％以下であることを特徴とする（１）に記載の電極用粉末材料。
（３）  前記ナノ粒子の大きさが１ｎｍ以上１００ｎｍ以下であり、前記微粒子の大きさが０．１μｍ以上１０μｍ以下であることを特徴とする（１）又は（２）に記載の電極用粉末材料。
（４）  組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下である電極用粉末材料の製造方法であって、電極用粉末材料の組成が上記条件を満たすように調製した所定の濃度のＣｅ又はＺｒの金属イオンを有する第１の溶液を、炭酸アンモニウム水溶液又は炭酸水素アンモニウム水溶液中に滴下して、沈殿物の金属酸化物粉末を有する第２の溶液を形成する工程と、前記第２の溶液を乾燥後、仮焼して得られた金属酸化物粉末を塩化白金酸水溶液中に分散してから、前記塩化白金酸水溶液を再度乾燥して得られた沈殿物を焼成して、Ｐｔ含有金属酸化物粉末を形成する工程と、前記Ｐｔ含有金属酸化物粉末に、電極用粉末材料の組成が上記条件を満たすように、所定の濃度の導電性カーボンを加えてから、酸性溶液中で酸化還元電位を複数回印加して、電極用粉末材料を形成する工程と、を有することを特徴とする電極用粉末材料の製造方法。
（５）  前記Ｐｔ含有金属酸化物粉末を形成する工程において、前記仮焼が酸素ガス雰囲気下行われ、前記焼成が水素ガス雰囲気下行われることを特徴とする（４）に記載の電極用粉末材料の製造方法。
（６）  前記第１の溶液が、硝酸セリウム水溶液又はオキシ塩化ジルコニウム水溶液であることを特徴とする（４）又は（５）に記載の電極用粉末材料の製造方法。
（７）  前記第２の溶液の乾燥の前に、前記第２の溶液を温度３００〜９００℃で、２５〜５０時間保持することを特徴とする（４）〜（６）のいずれかに記載の電極用粉末材料の製造方法。
（８）  前記水素ガス雰囲気下の焼成温度が３００〜５００℃であることを特徴とする（４）〜（７）のいずれかに記載の電極用粉末材料の製造方法。
（９）  前記酸性溶液中での酸化還元電位が０〜１．０Ｖであり、印加回数が１０〜３０であることを特徴とする（４）〜（８）のいずれかに記載の電極用粉末材料の製造方法。
（１０）  高分子固体電解質からなる基材と、前記基材の一面に形成された第１の電極と、他面に形成された第２の電極とを有する高分子形燃料電池であって、前記第１の電極と前記第２の電極のいずれか又は両方が（１）〜（３）のいずれかに記載の電極用粉末材料からなることを特徴とする高分子形燃料電池。
【発明の効果】
【００１５】
本発明の電極用粉末材料は、Ｐｔからなるコア部と、前記コア部を覆うように形成され、Ｃｅ又はＺｒの金属酸化物からなるシェル部とからなるコアシェル構造を有するナノ粒子と、導電性カーボンからなる微粒子と、を有する電極用粉末材料であって、前記電極用粉末材料の組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下であり、前記金属酸化物が非晶質とされ、又はその非晶質の一部が結晶質とされており、前記Ｃｅ又はＺｒが３価又は４価のカチオンであり、前記３価のカチオンが８０体積％以上含まれている構成なので、ナノサイズのＰｔが完全にＣｅ又はＺｒ金属酸化物で覆われた電極用粉末材料とすることができるので、この材料をカソードとして用いた場合、酸素還元分解活性が高く、アノードとして用いた場合、ＣＯ被毒耐性に優れたものとすることができる。
【００１６】
本発明の電極用粉末材料の製造方法は、組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下である電極用粉末材料の製造方法であって、電極用粉末材料の組成が上記条件を満たすように調製した所定の濃度のＣｅ又はＺｒの金属イオンを有する第１の溶液を、炭酸アンモニウム水溶液又は炭酸水素アンモニウム水溶液中に滴下して、沈殿物の金属酸化物粉末を有する第２の溶液を形成する工程と、前記第２の溶液を乾燥後、仮焼して得られた金属酸化物粉末を塩化白金酸水溶液中に分散してから、前記塩化白金酸水溶液を再度乾燥して得られた沈殿物を焼成して、Ｐｔ含有金属酸化物粉末を形成する工程と、前記Ｐｔ含有金属酸化物粉末に、電極用粉末材料の組成が上記条件を満たすように、所定の濃度の導電性カーボンを加えてから、酸性溶液中で酸化還元電位を複数回印加して、電極用粉末材料を形成する工程と、を有する構成なので、カソード材料として用いた場合、酸素還元分解活性が高く、アノード材料として用いた場合、ＣＯ被毒耐性に優れた電極用粉末材料を容易に製造できる。また、製造コストを低減できる。
【００１７】
本発明の高分子形燃料電池は、高分子固体電解質からなる基材と、前記基材の一面に形成された第１の電極と、他面に形成された第２の電極とを有する高分子形燃料電池であって、前記第１の電極と前記第２の電極のいずれか又は両方が（１）〜（３）のいずれかに記載の電極用粉末材料からなる構成なので、カソード材料として用いた場合、酸素還元分解活性が高く、アノード材料として用いた場合、ＣＯ被毒耐性に優れた電極を備えた高分子形燃料電池を製造できる。
【００１８】
本発明は、上記の特有な合成条件を満たすプロセスによって、コアシェル構造（コア部：白金、シェル部：セリウム酸化物（Ｃｅ２Ｏ３またはＣｅＯ２）またはジルコニウム酸化物（Ｚｒ２Ｏ３またはＺｒＯ２）を作製することで、従来のＰｔ／導電性カーボン電極（カソードまたはアノード）や、Ｐｔ／第２成分／導電性カーボン電極（カソード及びアノード）より、燃料電池などに利用可能な電極（カソード及びアノード）特性を大幅に改良することに成功したものであり、今後、燃料電池を始め、各種センサー等において使用され、それらの性能アップと、優れた性能の長期安定性に大いに寄与するものと期待される。
とりわけ、近年注目されている高分子形燃料電池の小型化や高出力化には大いに寄与するものと期待され、産業界におけるその利用価値は極めて大きいし、重大である。
【図面の簡単な説明】
【００１９】
【図１】本発明の高分子形燃料電池の一例を示す概略図である。
【図２】本発明の電極用粉末材料の一例を示す概略図である。
【図３】本発明の電極用粉末材料の製造方法の一例を示す製造工程図である。
【図４】従来の電極用粉末材料の一例を示す概略図である。
【図５】制限視野電子回折図（Ａ）と高分解能透過電子顕微鏡観察イメージ（Ｂ）である。
【図６】カソード性能評価図である。
【図７】Ｋｏｕｔｅｃｋｙ−Ｌｅｖｉｃｈプロットである。
【図８】燃料電池出力性能比較図（運転温度：７０℃）である。
【図９】燃料電池内のＣＯ導入による低下挙動のグラフである。
【図１０】比較例６の「燃料電池内のＣＯ導入による低下挙動のグラフ」である。
【発明を実施するための形態】
【００２０】
（本発明の実施形態）
以下、添付図面を参照しながら、本発明の電極用粉末材料、その製造方法及び高分子形燃料電池について説明する。
＜高分子形燃料電池＞
まず、本発明の実施形態である高分子形燃料電池について説明する。
図１は、本発明の実施形態である高分子形燃料電池の一例を示す概略図である。
図１に示すように、本発明の実施形態である高分子形燃料電池２１は、高分子固体電解質からなる基材２２と、基材２２の一面２２ａに塗布された第１の電極２３と、他面２２ｂに形成された第２の電極２４とを有する。第１の電極２３と第２の電極２４は、それぞれ別の配線により抵抗部２５に接続されている。
基材２２は、板状又は棒状部材が用いられている。また、基材２２の高分子固体電解質としては、特に限定されず、例えば、ナフィオン膜を用いることができる。
【００２１】
第１の電極２３と第２の電極２４は、例えば、それぞれカソード電極、アノード電極とする。
この構成とすることにより、例えば、アノード電極側から吸収したＨ２ガスを、アノード電極においてＨ＋に変換し、高分子固体電解質内を移動させ、カソード電極側で、カソード電極側から吸収したＯ２ガスと反応させてＨ２Ｏを生成する過程により、抵抗部２５で起電力を発生させることができる。
本発明の実施形態である高分子形燃料電池２１は、第１の電極２３と第２の電極２４のいずれか又は両方が、本発明の実施形態である電極用粉末材料１１からなる。
第１の電極２３と第２の電極２４のいずれか又は両方の材料として、本発明の実施形態である電極用粉末材料１１を用いることにより、酸素還元分解活性が高く、ＣＯ被毒耐性に優れた電極を備えた高分子形燃料電池とすることができる。
【００２２】
＜電極用粉末材料＞
次に、本発明の実施形態である電極用粉末材料について説明する。
図２は、本発明の実施形態である電極用粉末材料の一例を示す概略図である。
図２に示すように、電極用粉末材料１１は、ナノ粒子１４と、微粒子１５とから構成されている。
ナノ粒子１４は、Ｐｔからなるコア部１２と、コア部１２を覆うように形成され、Ｃｅ又はＺｒの金属酸化物からなるシェル部１３とからなるコアシェル構造（ナノシェル構造ともいう）を有している。
コア部１２は略球状とされている。しかし、これに限られるものではなく、膜状であってもよい。シェル部１３は、非晶質または非晶質と結晶質の混合物からなるＣｅまたはＺｒの金属酸化物の膜からなり、コア部１２を完全に覆うように形成されることを要する。
【００２３】
これまでのＰｔと第２成分の酸化物からなる電極の多くは、ナノサイズのＰｔ微粒子と、酸化物ナノ粒子が接触することで界面をつくり、この界面近傍が電極活性サイトとなっていたが、このような電極構造では、界面形成にかかわらないＰｔ表面や酸化物表面が多量に、電極触媒中に存在することになり、電極性能を十分に向上させる結果にはつながらなかった。  
【００２４】
本発明で得られるコアシェル構造は、Ｐｔ表面を、ほぼすべてシェル部が覆うことで、Ｐｔ表面のいたるところに、酸化物の界面を形成させることができ、電極活性の向上に大きく寄与するものと考えられる。
なお、コアシェル構造の原理の検討は後述する。
なお、本発明の実施形態でいうコアシェル構造は、透過型電子顕微鏡を用いてその構造を容易に確認することができる。
【００２５】
電極用粉末材料１１の組成式は、Ｘ×Ｐｔ／Ｙ×金属酸化物／Ｚ×導電性カーボンとされている。ここで、ＸはＰｔの組成（モル）であり、Ｙは金属酸化物の組成（モル）であり、Ｚは導電性カーボンの組成（モル）である。
また、金属酸化物とＰｔのモル比（Ｙ／Ｘ）は０．００１以上０．２以下とされ、金属酸化物と導電性カーボンのモル比（Ｙ／Ｚ）は０．０００１以上０．１５以下とされている。
【００２６】
上記のＹ／Ｘの範囲を上回ると、Ｐｔ量が過少となり、ＰｔとＣｅまたはＺｒの界面も十分に生成せず、好ましいコアシェル構造が形成されないことから、カソード側においては、酸素の還元分解反応が十分に行われず、アノード側においては、ＣＯ耐性の改善が認められず、結果として、燃料電池の発電特性が向上しないことから好ましくない。
【００２７】
また、上記Ｙ／Ｘの範囲を下回ると、Ｐｔ量は足りているが、ＣｅまたはＺｒ分が過少であることから、ＰｔとＣｅまたはＺｒの界面も十分に生成せず、好ましいコアシェル構造が形成されないことから、カソード側においては、酸素の還元分解反応が十分に行われず、アノード側においては、ＣＯ耐性の改善が認められず、結果として、燃料電池の発電特性が向上しないことから好ましくない。
【００２８】
また、上記のＹ／Ｚの範囲を上回ると、コアシェル構造の構成要因であるＣｅ酸化物またはＺｒ酸化物の量は十分であるが、導電性カーボンの量が過少であることから、電極反応のロスが大きくなり、カソード側においては、酸素の還元分解反応が十分に行われず、アノード側においても、ＣＯ耐性の向上につながらず、結果として、燃料電池の発電特性の改善につながらないことから好ましくない。
【００２９】
また、上記Ｙ／Ｚの範囲を下回ると、導電性カーボンの量は十分であるが、コアシェル構造をつくるＣｅ酸化物またはＺｒ酸化物の量が足りないので、うまくコアシェル構造をつくることができず、カソード側においては、酸素の還元分解反応が十分に行われず、アノード側においても、ＣＯ耐性の向上につながらず、結果として、燃料電池の発電特性の改善につながらないことから好ましくない。
【００３０】
一方、上記組成式中の金属酸化物はＣｅ酸化物またはＺｒ酸化物を意味するが、この酸化物がＣｅ酸化物の場合にはＣｅ２Ｏ３またはＣｅＯ２からなり、Ｚｒ酸化物の場合にはＺｒ２Ｏ３またはＺｒＯ２からなり、Ｐｔ表面にシェル部として膜状に存在することで、優れた電極特性を示すために、Ｐｔに対するＣｅ酸化物またはＺｒ酸化物量は重要な因子である。
【００３１】
組成式中の導電性カーボン（ｃａｒｂｏｎと記載する場合もある）は、そもそもそれ自身は、まったく電極（カソード、アノード）反応活性に貢献せず、単に、電子の流れを円滑にするための添加剤であることから、導電性カーボン量は、全体の１―３０ｗｔ％程度あればよく、それより過少に存在した場合は、カソードまたはアノード材料自体の電気抵抗が大きくなり、逆に過剰に存在した場合は、酸素または水素の炭素上での吸着量が大きくなり、電極活性に負の影響を与えるので、全体の１―３０ｗｔ％程度あることが好ましい。
ただし、Ｙ／Ｚモル比は、本発明において開発した範囲にない場合、コアシェル構造を形成するうえでの、大きな障害となるので、注意を要する。
【００３２】
また、金属酸化物は非晶質とされ、又はその非晶質の一部が結晶質とされている。
シェル部が完全に結晶化した層からなる場合には、酸素や水素などの反応ガスが、この結晶化したシェル部を容易に通過して、コア部とシェル部の界面に到達することが難しいと考えられるが、シェル部が主として非晶質または非晶質と結晶質の混合物からなる場合には、非晶質部が多量の空隙をもつネットワーク構造となるため、酸素や水素などの反応ガスや反応物質の移動を妨げない効果があるものと考えられる。
また、こうしたシェル部の非晶質性は、透過電子顕微鏡の制限視野電子回折試験の結果得られるパターンから容易に確認することが可能である。
【００３３】
更に、前記Ｃｅ又はＺｒは３価又は４価のカチオンであり、前記３価のカチオンが３価及び４価のカチオン全体に対して８０体積％以上含まれている。
金属酸化物がＣｅまたはＺｒの酸化物の場合、安定に存在する結晶性酸化物は、すべて４価である。つまり、３価として存在するカチオンは、非晶質部からなると考えてよい。よって、３価が８０体積％以上含まれているということは、言い換えれば、非晶質部が８０体積％以上（結晶質部が２０体積％以下）含まれていることを意味する。
【００３４】
先にふれたように、非晶質部の存在は、透過電子顕微鏡の制限視野電子回折試験の結果得られるパターンから容易に確認することができるが、その存在割合を定量的に知ることは極めて難しい。そこで、３価のカチオンと４価のカチオンの割合を、光電子分光法を用いて識別することで、本発明で開示したコアシェル構造の詳細を容易に確認できる。
よって、本発明では、コアシェル構造の重要な構成要素である非晶質シェル部の割合を、３価と４価の存在割合を用いて、規定することとした。
【００３５】
この３価の割合が、３価及び４価のカチオン全体に対して８０体積％を下回る割合で含まれると、結晶質層の割合が多くなりすぎて、反応物質が活性サイトであるコアとシェル部の界面に到達しにくくなるので好ましくない。
また、この３価の割合が、３価及び４価のカチオン全体に対して１００体積％であることが理想ではあるが、通常、９０体積％以上存在することで十分にその機能は発揮されるもの考えられる。
【００３６】
以上の構成により、Ｐｔからなるコア部１２は、完全に金属酸化物からなるシェル部１３により覆われる。これにより、この電極用粉末材料を用いて、カソード電極を形成した場合、酸素還元分解活性を高くすることができ、アノードとして用いた場合、ＣＯ被毒耐性を優れたものにすることができる。
【００３７】
また、電極用粉末材料１１のＰｔ２価は１０体積％以上３０体積％以下であることが好ましい。
このＰｔ２価の存在割合は、通常の光電子分光法や、放射光を用いた高エネルギー光電子分光法を用いて定量的に測定することができるもので、この範囲を下回るとコア部のＰｔとシェル部の酸化物層の界面が減るために好ましくない。一方、上記範囲を超えて存在しても、それなりの効果しか期待できないので、３０体積％程度存在すれば十分である。
【００３８】
また、Ｐｔ−Ｃｅ結合量又はＰｔ−Ｚｒ結合量が５体積％以上４０体積％以下であることが好ましい。
コア部１２とシェル部１３との界面は、さきのイオン化したＰｔ（２価Ｐｔ）以外にも、Ｐｔ−Ｃｅ結合またはＰｔ−Ｚｒ結合をもつ部分からも構成されており、このＰｔ−Ｃｅ結合またはＰｔ−Ｚｒ結合に由来する部分が、電極活性の大きさに大きく影響を与えていると考えられる。
そこで、ＰｔとＣｅの結合またはＰｔとＺｒの結合に由来する光電子分光法により測定されるＰｔ４ｆピーク（７２．１ｅＶ（スピン７／２）と７５．３ｅＶ（スピン５／２）付近に現れるピーク）から見積もられるＰｔ−Ｃｅ結合量またはＰｔ−Ｚｒ結合が５体積％以上４０体積％以下存在することが好ましい。
このＰｔとＣｅの結合やＰｔとＺｔの結合に由来するピークも、通常の光電子分光法や、放射光を用いた高エネルギー光電子分光法を用いて定量的に測定することができる。
【００３９】
このＰｔ−Ｃｅ結合量またはＰｔ−Ｚｒ結合量が、上記範囲を下回ると電極のコア部とシェル部の界面の形成が不十分であり、界面には大きな不整合性がのこり、結果として電極活性を大きく低下させるので好ましくない。一方、この範囲を越えて、Ｐｔ−Ｃｅ結合またはＰｔ−Ｚｒ結合が存在する場合とは、ＰｔとＣｅまたはＰｔとＺｒの合金が生成している場合を除けば、コアシェル構造内では考えにくい量になるので、現実的には、４０体積％以下あれば、十分なコアシェル構造が形成されていると考えてよく、コアシェル構造を有する電極の実用的な開発面においても十分な効果が期待できる。
【００４０】
本発明の実施形態である電極用粉末材料１１を用いることにより、カソード材料としては、４電子反応を示すようにすることができる。
カソード上では、酸素から過酸化水素をつくる２電子反応と水をつくる４電子反応が存在しうるが、過酸化水素をつくる２電子反応では、燃料電池などの電極反応としては好ましくない。
４電子反応とは、下記式（１）であらわされる電極反応のことであり、先にもふれたように、この反応式で示されるような反応が起こらなければ、燃料電池などの電極としては好ましくない。
【００４１】
【化１】
0005521198.tif 000002
【００４２】
さらに、上記式（１）から分かるように、理論電位は約１．２Ｖ（ｖｓ．ＲＨＥ）であることから、カソード性能が高い電極は、この値に近い酸素還元反応開始電位を示すことが求められる。
【００４３】
この４電子反応を示すか否かは、電極性能を測定するに際し、電極自体を回転させ、その回転数を変化させながら、電流値を測定するＫｏｕｔｅｃｋｙ−Ｌｅｖｉｃｈプロットを行うことで容易に判定することができる。
このＫｏｕｔｅｃｋｙ−Ｌｅｖｉｃｈプロットを詳しく説明すると、今、Ｉｋをａｃｔｉｖａｔｅｄ  ｃｕｒｒｅｎｔ，ωを電極の回転数とすると、両者の間には、下記式（２）の関係が成り立つことが知られている。
【００４４】
【数１】
0005521198.tif 000003
【００４５】
ここで、Ｂ＝０．６２ｎＦＡＤ０２２／３ｖ−１／６ＣＯ２と定義される物理量であり、Ｆ，Ａ，ｖ，Ｄ０２，ＣＯ２の値を用いて計算される。
Ｆはファラデー定数、Ａは測定に用いた電極面積（本明細書内では、０．１９６ｃｍ２）、ｖは動粘性係数（通常１．０７×１０−２ｃｍ２ｓ−１を用いて計算する）、Ｄ０２は酸素拡散係数（通常２．１６×１０−５ｃｍ２ｓ−１を用いて計算する）、ＣＯ２は電解質溶液の濃度（本明細書内では、１．０３×１０−３ｍｏｌｌ−１として計算）である。
【００４６】
上記Ｂを求める式の中のｎが４に近い値を示す場合、４電子反応であると認定できることが知られていることから、容易に実験から４電子反応であることは確かめることはできる。
【００４７】
一方、アノード材料上では、水素にＣＯが共存した場合、Ｐｔアノード反応活性が著しく低下してしまう。
従来から使われているＰｔカソードの場合、８００ｍＡの定電流において、５ｐｐｍのＣＯを含む水素ガス中、７０℃においてＰｔアノードを用いた燃料電池を運転した場合、電池電圧が５２０ｍＶ低下することが知られている（実施例及び比較例参照）が、同じ条件下において、この電池電圧の低下が４００ｍＶ以下であれば、市販のＰｔカソード材料を用いた燃料電池に比して、十分な大きさの発電特性が得られることから、市販のＰｔアノード材料に代わるアノードとしては、上記運転条件下において、電池電圧の低下が４００ｍＶ以下であることが望ましい。
【００４８】
なお、コアシェル構造が、電極性能にあたえる効果については、いまだ十分には解明されていないが、本明細書内で明示したコア部のＰｔと、この表面を覆うシェル部の酸化物層を共存させることで、その界面に活性の高い層が形成されるものと考えられるので、本特許の請求項に示すようなコアシェル構造を、安定に作製することが好ましい。
【００４９】
また、Ｐｔの４価（ＰｔＯ２）は、電極不活性であるので、表面に４価のＰｔが現れると、その分だけ活性は低下する傾向にあることから、Ｐｔ４価の生成を少なくすることで、さらに一層の電極活性の向上が期待できる。
ただし、コアシェル構造ができないような条件、例えばＹ／Ｘの範囲が、本発明の範囲から外れている場合などでは、このＰｔ４価の生成が認められるので、Ｐｔ４価の生成を少なくするためにも、コアシェル構造を形成させることが、電極性能向上の観点から重要である。
【００５０】
上記の条件を満たすカソード材料及びアノード材料を作成することで、従来のカソードでは難しい、酸素還元反応開始電位が、０９０Ｖ（ｖｓ．ＲＨＥ）以上であり、かつ４電子反応を示すことを特徴とするカソード材料や、ＣＯが燃料水素中に５ｐｐｍ含まれた場合、通常のＰｔカソードが８００ｍＡにおける電池電位の低下が５２０ｍＶ程度観察されるのに対して、同じく８００ｍＡにおける電池電位の低下が、４００ｍＶ以下に抑えることが可能な燃料電池となる。
【００５１】
ここで、電位の単位として採用されるＲＨＥとは、Ｒｅｖｅｒｓｉｂｌｅ  Ｈｙｄｒｏｇｅｎ  Ｅｌｅｃｔｒｏｄｅを意味し、電位を定量的に評価するうえでの指標として一般的に採用されている単位である。
また、電池電位の低下は、一般に、ある電流値において、燃料電池の両極間に生じる電位をもって評価され、この電位の低下が少ないほど、電池としての出力が大きくなるので、実用上、好ましい燃料電池といえる。
さらに、アノード材料の性能を比較する際には、カソードは市販の白金を用いて、電池性能を比較することが好ましいが、燃料電池の場合、出力特性に大きな影響を与えるのは、カソード性能であり、一般的に、アノード性能の良し悪しが、燃料電池出力性能に与える影響は小さいものの、アノード側では、燃料に共存する不純物がもたらす電極反応への被毒効果が、実用上では大きな問題となる。
そこで、カソード性能評価では、電極性能、電池出力の評価が、アノード性能評価では、ＣＯなどが一定量、燃料（水素）に共存した場合の、燃料電池電圧低下が、実用上大切な燃料電池用電極評価基準となる。
【００５２】
ナノ粒子１４の大きさが１ｎｍ以上１００ｎｍ以下であり、微粒子１５の大きさが０．１μｍ以上１０μｍ以下であることが好ましい。これにより、酸素還元分解活性及びＣＯ被毒耐性に優れたカソード電極材料及び／またはアノード電極材料を容易に形成できる。
【００５３】
＜電極用粉末材料の製造方法＞
次に、本発明の実施形態である電極用粉末材料の製造方法について説明する。
本発明の実施形態である電極用粉末材料の製造方法は、金属酸化物粉末形成工程（第１工程）と、Ｐｔ含有金属酸化物粉末形成工程（第２工程）と、電極用粉末材料形成工程（第３工程）と、を有する。
なお、好ましいコアシェル構造を作製するためには、各工程で、配合比、原料水溶液の濃度、水溶液の温度、得られた電極材料の電気化学的処理条件の管理が極めて重要である。
【００５４】
（金属酸化物粉末形成工程（第１工程））
金属酸化物粉末形成工程（第１工程）は、Ｃｅ又はＺｒの金属イオンを有する第１の溶液を調整してから、前記第１の溶液を炭酸アンモニウム水溶液又は炭酸水素アンモニウム水溶液中に滴下して第２の溶液を調整する工程である。第２の溶液には金属酸化物粉末の沈殿物が形成されている。
まず、出発原料として、例えば、０．７モル／リットルの硝酸セリウム水溶液（純度９９．９９％）を調製する。
次に、沈殿材として、例えば、２．５モル／リットルの炭酸アンモニウム水溶液（純度９９．５％）を調製する。
なお、硝酸セリウム水溶液と炭酸アンモニウム水溶液の量は、これに限られるものではなく、組成式が、Ｘ×Ｐｔ／Ｙ×Ｃｅ酸化物／Ｚ×ｃａｒｂｏｎ（ただし、０．００１≦Ｙ／Ｘ≦０．２、０．０００１≦Ｙ／Ｚ≦０．１５，Ｙ／Ｘ，Ｙ／Ｚはモル比、ＭはＣｅまたはＺｒ、ｃａｒｂｏｎは導電性カーボンを表す）となるような量であればよい。
【００５５】
Ｃｅの酸化物の出発原料として、硝酸セリウム水溶液を用いることが一般的である。
硝酸セリウム水溶液の濃度は、０．５モル／リットル（Ｍ）以上３モル／リットル（Ｍ）以下であることが望ましい。
３モル／リットル（Ｍ）超の場合には、この水溶液を必要量採取して、本発明の電極用粉末材料を作成しようとすると、１次粒子同士が強く凝集して大きな凝集粒子を作製してしまい、その後の電気化学的処理によっても、きれいなコアシェル構造を作製することが難しくなる。一方、０．５モル／リットル（Ｍ）未満の場合には、酸化物の収率が低下し、きれいなコアシェル構造をつくることがそれだけ難しくなるだけとなる。よって、使用する硝酸セリウム水溶液の濃度は、０．５モル／リットル（Ｍ）以上とすれば良い。
【００５６】
また、Ｚｒの酸化物の出発原料には、一般的には、オキシ塩化ジルコニウム水溶液を用いることが一般的である。オキシ塩化ジルコニウム水溶液は、熱分解が容易で、安価であるためである。
オキシ塩化ジルコニウム水溶液の濃度は、０．１モル／リットル（Ｍ）以上１．０モル／リットル（Ｍ）以下とすることが好ましい。
１．０モル／リットル（Ｍ）超の場合には、１次粒子同士が強く凝集して大きな凝集粒子を作製してしまい、その後の電気化学的処理によっても、きれいなコアシェル構造を作製することが難しくなるうえ、塩素が不純物として大量に残存することにより、電極性能を低下させる要因となる。一方、０．１モル／リットル（Ｍ）未満の場合には、酸化物の収率が低下し、きれいなコアシェル構造をつくることがそれだけ難しくなるだけとなる。よって、使用するオキシ塩化ジルコニウム水溶液の濃度は、０．１モル／リットル（Ｍ）以上とすることが好ましい。
【００５７】
次に、炭酸アンモニウム水溶液を５５℃に熱する。
次に、この加熱した炭酸アンモニウム水溶液を攪拌速度４００ｒｐｍで十分に攪拌しながら、炭酸アンモニウム水溶液中に、硝酸セリウム水溶液を毎分１ミリリットルの速度で滴下する。これにより、セリウム酸化物前駆体またはジルコニウム酸化物前駆体の沈殿が作製される。
炭酸アンモニウム水溶液の加熱温度は、５０℃以上７０℃以下が好ましく、５３〜６０℃がより好ましい。上記の範囲に設定した水溶液を、５０℃以上７０℃以下の温度に加熱した炭酸アンモニウムまたは炭酸水素アンモニウム水溶液中に滴下して、セリウム酸化物前駆体またはジルコニウム酸化物前駆体を作製することができる。
７０℃を超える温度の溶液を用いると、沈殿生成物の凝集が著しくなり、沈殿物を乾燥したのち、焼成して得られるセリウム酸化物またはジルコニウム酸化物の表面活性が高まらず、Ｐｔとのコアシェル構造を作製することが難しくなる。一方、５０℃未満の場合には、沈殿物の中に、熱分解に高温を必要とする炭酸塩が共存するようになり、セリウム酸化物やジルコニウム酸化物のみをえるために、１１００℃以上の高温を用いることになり、結果として、えられた酸化物が凝集・焼結を起こし、Ｐｔとのコアシェル構造をきれいに作製することが難しくなる。
【００５８】
また、沈澱剤として、炭酸アンモニウム水溶液または炭酸水素アンモニウム水溶液（いずれも濃度０．５モル／リットル（Ｍ）以上９モル／リットル（Ｍ）以下）を用いることが好ましい。沈澱剤として、炭酸アンモニウム水溶液または炭酸水素アンモニウム水溶液を用いることにより、沈殿に含まれる結晶相が、炭酸塩や水酸化物であると、きわめて小さい前駆体粒子が沈殿中に現れやすくなり、結果としてＰｔとのコアシェル構造をつくることが容易になり、表面活性の高いセリウム酸化物またはジルコニウム酸化物を作製することができる。また、沈澱剤水溶液の濃度は、つまり、炭酸アンモニウム水溶液または炭酸水素アンモニウム水溶液の濃度は、０．５モル／リットル（Ｍ）以上９モル／リットル（Ｍ）以下とすることが好ましい。沈殿材水溶液の濃度が９モル／リットル（Ｍ）を超える場合には、この水溶液を必要量採取して、本発明の電極用粉末材料を作成しようとすると、沈殿生成物の凝集が大きくなり、いくら乾燥後に粉砕処理を行っても、焼成後に得られるセリウム酸化物やジルコニウム酸化物粒子の表面活性が高まらないことから、電極活性を向上させるために必要なきれいなコアシェル構造が作れない。一方、０．５モル／リットル（Ｍ）未満の場合には、酸化物前駆体の収率が少なくなり、コアシェル構造をつくるうえで、実用上好ましくない。
【００５９】
また、攪拌速度は、２００〜６００ｒｐｍとすることが好ましく、３００〜５００ｒｐｍにすることがより好ましい。更にまた、硝酸セリウム水溶液の滴下速度は、毎分０．０１ミリリットル〜毎分１００ミリリットルとすることが好ましく、毎分０．１ミリリットル〜毎分１０ミリリットルにすることがより好ましい。
加熱温度、攪拌速度及び滴下速度の範囲を上記範囲にすれば、沈殿の生成効率を向上させることができる。
【００６０】
（Ｐｔ含有金属酸化物粉末形成工程（第２工程））
Ｐｔ含有金属酸化物粉末形成工程（第２工程）は、Ｐｔ含有金属酸化物粉末を形成する工程であり、仮焼工程と本焼工程とを有する。
仮焼工程では、前記第２の溶液を熟成、水洗、乾燥して、Ｃｅ又はＺｒの金属酸化物の粉末を形成してから、前記金属酸化物の粉末を酸素ガス雰囲気下、仮焼する。その後、本焼工程では、前記金属酸化物の粉末を塩化白金酸水溶液中に分散して、攪拌してから、水素ガス雰囲気下、焼成して、Ｐｔを含有した金属酸化物の粉末を形成する。
【００６１】
（仮焼工程）
まず、硝酸セリウム水溶液滴下終了後、前記加熱温度で、例えば、３０時間保持して、熟成を行う。これにより、沈殿をより多く得ることができる。
熟成時間は、２４時間以上４８時間以下とすることが好ましく、２８〜４０時間にすることがより好ましい。この熟成時間の範囲にすれば、沈殿の生成効率を向上させることができる。
２４時間未満の場合には、沈殿物の表面積が高まらず、焼成して得られる酸化物粒子表面の活性が低下し、電極活性を高めるうえで必要なコアシェル構造が十分につくれない。
一方、４８時間を超える場合には、沈殿物の表面活性は高まるものの、逆に沈殿生成物の凝集が進み、いくら乾燥後に粉砕処理を行っても、焼成後に得られる酸化物粒子の表面活性が高まらないことから、電極活性を高めるうえで必要なコアシェル構造が十分につくれない。
【００６２】
次に、こうして得られた沈殿生成物の水洗処理とろ過とを交互に３回繰り返す。これにより、原料中に含まれている微量の不純物を除去することができる。
次に、室温近傍の乾燥不活性ガス、例えば、乾燥窒素ガス中において、２日間乾燥して、前駆体粉末を作製する。これにより、凝集をおこさないようにできる。
【００６３】
次に、前駆体粉末を、酸素流通下（毎分１５０ミリリットル）、４００℃の温度で２時間仮焼する。これにより、結晶性セリア粉末（ナノＣｅＯ２粉末）を作成することができる。
前記仮焼温度は、セリウム酸化物の場合は３００℃以上５００℃以下とすることが好ましく、ジルコニウム酸化物の場合は、６００℃以上９５０℃以下とすることが好ましい。
上記焼成温度範囲を下回ると、セリウム酸化物前駆体及びジルコニウム酸化物前駆体の熱分解が十分にすすまず、酸化物になりきれない前駆体組成（硝酸基、炭酸基、塩素基を有する化合物）の粒子が共存することになり、カソード活性やアノード活性が高まらない。  
一方、上記焼成温度を上回ると、酸化物粒子にはなるものの、粒成長が著しくなり、結果としてうまく、コアシェル構造を作製することができずカソード活性及びアノード活性が低下する。
【００６４】
また、この焼成の際の酸素ガスの流量には特段の制約はないが、あまり早い流速で、大量の流量の酸素を流すことは、安全性、粉末の飛散による収率の低下、などの面から問題があると思われる。そのため、１５０ｍｌ／ｍｉｎから３００ｍｌ／ｍｉｎの流速で、焼成を行えば十分である。
また、焼成時間は、あまり長時間の焼成を行うことは、粒成長を引き起こすことにつながり好ましくなく、あまり短時間の処理でも、未反応物質が残存し、カソード活性及びアノード活性の低下を引き起こす可能性があるので、１時間以上４時間程度の焼成処理を行うことが好ましい。
なお、得られた粉末がホタル石単一の結晶相からなることをＸ線回折試験により確認することにより、得られた粉末が結晶性セリア粉末であることを確認できる。
【００６５】
（本焼工程）
次に、このナノＣｅＯ２粉末を、１０ｐｐｍ以下に水分量を制御したグローブボックスの中で、例えば、０．１モル／リットルの塩化白金酸（Ｈ２ＰｔＣｌ６・６Ｈ２Ｏ）水溶液を蒸留水中に分散した溶液の混合溶液中に分散させる。なお、この混合溶液に導電性カーボン（カーボンブラック）を混合しても良い。
塩化白金酸（Ｈ２ＰｔＣｌ６・６Ｈ２Ｏ）水溶液の濃度は、０．０５モル／リットル（Ｍ）以上１モル／リットル（Ｍ）以下とすることが好ましい。
０．０５モル／リットル（Ｍ）未満の場合には、活性サイトとなる白金が少ないことから、コアシェル界面の形成量も少なくなり、結果としてカソード活性が低下するので好ましくなく、一方、１モル／リットル（Ｍ）を超える場合には、Ｐｔ粒子が凝集し、かえってコアシェル構造の形成が阻害され、結果としてカソード材料またはアノード材料の活性が低下するので好ましくない。
【００６６】
電極を作成する場合に用いる導電性カーボン微粉末は、導電性が十分に確保できるものであれば特に制約はない。導電性が十分に確保できるものであれば、Ｐｔとセリウム酸化物間またはＰｔとジルコニウム酸化物間の反応で形成されたコアシェル構造やコアとシェルの界面で生み出された電子を、電極表面で滞留させることなく、固体電解質を通して対極側に移動させることができるためである。
導電性カーボン微粉末としては、通常、カーボンブラックまたはグラッシーカーボンを用いればよい。カーボンブラックまたはグラッシーカーボンは、期待される電極性能を確認するうえで十分であるためである。
【００６７】
次に、この混合溶液をマグネティック・スターラーで２時間攪拌する。
次に、混合時に用いた溶媒（通常は蒸留水）を、不活性ガス流通下において蒸発させ乾燥させる。
次に、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥する。
次に、得られた乾燥粉末を、石英製のＵ字管に移す。
次に、Ｕ字管の口を密封した状態のまま、乾燥用グローブボックスから取り出す。
次に、Ｕ字管を電気炉に装填し、ガス導入管に接続する。
次に、ガス導入管からＵ字管に高純度水素ガスを毎分１５０ミリリットルの流速で流しながら、４００℃、２時間焼成を行い、白金担持セリア粉末を作成する。
前記焼成温度は、３００℃以上５００℃以下の温度とすることが好ましい。この温度で、水素流通下において仮焼することが好ましい。３００℃未満の場合には、Ｈ２ＰｔＣｌ６・６Ｈ２Ｏの熱分解が不十分なものとなり、不純物が電極表面に残るばかりでなく、ＰｔとＣｅＯ２またはＰｔとＺｒＯ２の反応によってうまれる、本発明特有のコアシェル構造の形成が阻害され、結果として電極（カソードまたはアノード）特性が低下するので好ましくない。一方、５００℃を超える場合には、コアシェル構造の形成よりも、Ｈ２ＰｔＣｌ６・６Ｈ２Ｏの熱分解により生じる金属Ｐｔの凝集が著しくなり、かえって、有効な活性サイトであるコアとシェルの界面生成が、電極表面において阻害されるので好ましくない。
【００６８】
（電極用粉末材料形成工程（第３工程））
電極用粉末材料形成工程（第３工程）は、電極用粉末材料を形成する工程であり、Ｐｔ含有金属酸化物粉末に導電性カーボンを混合してから、硫酸水溶液中で酸化還元電位を複数回印加して、Ｐｔからなるコア部と、前記コア部を覆うように形成され、Ｃｅ又はＺｒの金属酸化物からなるシェル部とからなるコアシェル構造を有するナノ粒子と、導電性カーボンからなる微粒子と、を有する電極用粉末材料とする。
【００６９】
まず、この粉末に導電性カーボン（カーボンブラック）を全体の２０ｗｔ％加えて、Ｐｔセリア電極粉末を合成する。
なお、このＰｔセリア電極粉末において、得られた電極表面上のＰｔ２価の割合、Ｐｔ−Ｃｅ結合量及びＣｅ３価の割合は、放射光を用いた高エネルギー光電子分光法（ＸＰＳ）を用いて確認することができる
【００７０】
なお、本発明で示したコアシェル構造を作成するうえで重要な点は、上記に示した表面活性の高いセリア粒子、ジルコニア粒子を上記の条件で作成し、上記に示した塩化白金酸水溶液や導電性カーボンを所定の範囲で混合し、焼成するだけでは、不十分であることである。
これらの操作は、コアシェル構造を作成するための前段階として、必要不可欠であるが、さらに、次の工程により、本発明が開示したコアシェル構造の作成が可能になる。
【００７１】
まず、このＰｔセリア電極粉末を、エタノール中に分散する。
次に、たてよこ３ｃｍ×５ｃｍ、厚み１ｍｍの白金板の上に、前記Ｐｔセリア電極粉末を分散したエタノール溶液をたらす。
次に、このＰｔ板を０．５Ｍの硫酸水溶液中に浸漬して、１時間室温において保持する。
次に、０から１．２Ｖ（ｖｓ．ＲＨＥ）の範囲において酸化及び還元方向に電位を１０サイクル、走引を繰り返して、ナノシェル構造を有する電極用粉末材料を作製する。
【００７２】
このとき用いる硫酸水溶液の濃度は、０．５Ｍ程度が好ましく、これより希薄な水溶液の場合（たとえば、０．０５Ｍなど）の場合、均一なコアシェル構造を作成するうえで必要な酸化及び還元方向への電位の走引サイクル回数が多くなり、実用上、それだけ時間と手間がかかることで、製造コストを増加させるので、好ましくない。
また、硫酸水溶液濃度が極めて濃い場合（たとえば１０Ｍなど）、セリアやジルコニアが、酸化及び還元方向への電位の走引サイクル中に、一部溶解してしまい、組成の制御が難しくなる。よって、０．５Ｍ程度が好ましい。
【００７３】
また、酸化及び還元方向への電位の走引は、０Ｖから１．２Ｖの範囲で行うことが好ましい。この範囲を超えて酸化及び還元方向への電位の走引を繰り返すと、コアシェル構造は形成されるが、サイクルを繰り返す間に、コア部とシェル部のかい離がおこり、結果としてコアシェル構造が壊れてしまうので好ましくない。
また、この範囲内であっても、その範囲があまり狭い場合（たとえば、０Ｖから０．５Ｖ間の走引を繰り返す）、コアシェル構造を作成するうえでの十分な電気化学処理効果が出ないので、結果として不完全かつ不均一にしかコアシェル構造が形成されないため、好ましくない。
よって、実用上は、０Ｖから１．０Ｖないし１．２Ｖの範囲で、酸化及び還元方向への電位の走引を繰り返すことが好ましい。
【００７４】
さらに、上記の電位の範囲で、酸化及び還元方向への電位の走引を繰り返す場合、その繰り返し回数（サイクル数）は、５回から３０回程度であることが好ましい。
この範囲を下回ると、コアシェル構造を均一につくることが難しくなり、十分な電極性能向上への効果が期待できず好ましくなく、この範囲を上回っても、それなりの効果しか期待できないので、３０回程度のサイクル数で十分である。
【００７５】
制限視野電子線回折と透過電子顕微鏡観察により、電極用粉末材料の組成及び結晶構造を確認できる。
制限視野電子線回折結果から、Ｃｅ酸化物が主として非晶質状態であることを確認できる。また、透過電子顕微鏡観察により、コア部であるＰｔの周囲を、薄いシェル部であるセリウム酸化物層が覆っている様子を観察できる。
【００７６】
電極性能は、電極の電流値のみで規定されるものはなく、カソード反応の場合は、酸素還元反応が開始される電位（Ｏｎ  Ｓｅｔ  Ｐｏｔｅｎｔｉａｌと呼ばれる）が高いことも重要である。
一方、アノード反応の場合は、先にもふれたように、対極に通常の白金カソードを用いて、燃料電池を作製したのち、一定の電流値における電池電位を、燃料である水素のみと、燃料にＣＯを微量に共存させた場合とで比べ、ＣＯを含んだ水素を用いた場合の電池電圧の低下が小さいことも重要である。
【００７７】
カソード反応において、この酸素還元反応開始電位が高いということは、カソード上に吸着した酸素の還元反応が極めて容易に起こることを意味している。
また、高い酸素還元反応開始電位を有するカソード材料を燃料電池用の電極として用いることで、燃料電池を用いて発電を行う場合に生じる、カソード分極損失を低減させ、燃料電池から大きな電流密度ならびに出力をとりだすことが可能になる。
よって、酸素還元反応開始電位は十分に高いものでなければならない。
【００７８】
一方、アノード反応においては、水素の貯蔵や輸送がいまだに難しいことから、天然ガスや都市ガスを改質して水素を製造し、燃料電池へ供給するシステム開発が活発に行われている。
しかし、この場合、燃料から水素を生成する反応における副生成物であるＣＯが白金電極活性を著しく低下させることから、このＣＯによる被毒低減に対する効果が高いことが、燃料電池用アノードの開発において極めて重要である。
【００７９】
上述のように、本発明により開示した作成法を用いることで、通常のＰｔ電極では得られない高いカソード性能や高いアノード性能が得られるようになることから、この合成条件を特定し、実施することが、望ましいカソード特性やアノード特性を安定に得るうえで極めて重要である。
【００８０】
本発明の実施形態である電極用粉末材料１１は、Ｐｔからなるコア部１２と、コア部１２を覆うように形成され、Ｃｅ又はＺｒの金属酸化物からなるシェル部１３とからなるコアシェル構造を有するナノ粒子１４と、導電性カーボンからなる微粒子１５と、を有する電極用粉末材料であって、電極用粉末材料の組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下であり、前記金属酸化物が非晶質とされ、又はその非晶質の一部が結晶質とされており、前記Ｃｅ又はＺｒが３価又は４価のカチオンであり、前記３価のカチオンが８０体積％以上含まれている構成なので、ナノサイズのＰｔが完全にＣｅ又はＺｒ金属酸化物で覆われた電極用粉末材料とすることができるので、この材料をカソードとして用いた場合、カソード雰囲気内においては、通常Ｐｔ自身もまた酸化してしまうため、Ｐｔ表面に厚い酸化膜ができてしまう。酸素還元反応を起こすためには、まずこの酸化膜を還元的に取り除き、そののちに、酸素還元反応が始まることから、電極表面の活性化（酸化膜除去）のために、電気的なエネルギーが必要になる。しかし、Ｐｔセリアコアシェル電極を用いると、３価のセリアが自ら酸化されることで、Ｐｔ表面が酸化されることを防ぐことが可能になり、速やかかつ容易に、酸素還元活性を示すことが可能になり、酸素還元分解活性が高くなる。
一方、アノードとして用いた場合、シェル部の酸化物表面層に、多くのＣＯ分子がトラップされ、あわせて、酸化物表面に吸着している多量の水酸基が、このトラップされたＣＯを酸化して、ＣＯ２にしてしまう機能が働くうえ、ＣＯに比して分子サイズの小さな水素分子は、酸化物シェル部にトラップされず、Ｐｔ表面に到達し、アノード反応を円滑に行うことが可能になるので、ＣＯ被毒耐性に優れたものとすることができる。
【００８１】
本発明の実施形態である電極用粉末材料１１は、Ｐｔ２価が１０体積％以上３０体積％以下であり、Ｐｔ−Ｃｅ結合量又はＰｔ−Ｚｒ結合量が５体積％以上４０体積％以下である構成なので、ナノサイズのＰｔが完全にＣｅ又はＺｒ金属酸化物で覆うことができるので、この材料をカソード材料として用いた場合、酸素還元分解活性が高く、アノード材料として用いた場合、ＣＯ被毒耐性に優れたものとすることができる。
【００８２】
本発明の実施形態である電極用粉末材料１１は、ナノ粒子１４の大きさが１ｎｍ以上１００ｎｍ以下であり、微粒子１５の大きさが０．１μｍ以上１０μｍ以下である構成なので、酸素還元分解活性が高く、アノード材料として用いた場合、ＣＯ被毒耐性に優れた電極を容易に形成することができる。
【００８３】
本発明の実施形態である電極用粉末材料の製造方法は、組成式がＸ×Ｐｔ／Ｙ×金属酸化物／Ｚ×導電性カーボンであり、金属酸化物とＰｔのモル比（Ｙ／Ｘ）が０．００１以上０．２以下であり、金属酸化物と導電性カーボンのモル比（Ｙ／Ｚ）が０．０００１以上０．１５以下である電極用粉末材料の製造方法であって、電極用粉末材料の組成が上記条件を満たすように調製した所定の濃度のＣｅ又はＺｒの金属イオンを有する第１の溶液を、炭酸アンモニウム水溶液又は炭酸水素アンモニウム水溶液中に滴下して、沈殿物の金属酸化物粉末を有する第２の溶液を形成する工程Ｓ１と、前記第２の溶液を乾燥後、仮焼して得られた金属酸化物粉末を塩化白金酸水溶液中に分散してから、前記塩化白金酸水溶液を再度乾燥して得られた沈殿物を焼成して、Ｐｔ含有金属酸化物粉末を形成する工程Ｓ２と、前記Ｐｔ含有金属酸化物粉末に、電極用粉末材料の組成が上記条件を満たすように、所定の濃度の導電性カーボンを加えてから、酸性溶液中で酸化還元電位を複数回印加して、電極用粉末材料を形成する工程Ｓ３と、を有する構成なので、カソードとして用いた場合、カソード雰囲気内においては、通常Ｐｔ自身もまた酸化してしまうため、Ｐｔ表面に厚い酸化膜ができてしまう。酸素還元反応を起こすためには、まずこの酸化膜を還元的に取り除き、そののちに、酸素還元反応が始まることから、電極表面の活性化（酸化膜除去）のために、電気的なエネルギーが必要になる。しかし、Ｐｔセリアコアシェル電極を用いると、３価のセリアが自ら酸化されることで、Ｐｔ表面が酸化されることを防ぐことが可能になり、速やかかつ容易に、酸素還元活性を示すことが可能になり、酸素還元分解活性が高くなる。
一方、アノードとして用いた場合、シェル部の酸化物表面層に、多くのＣＯ分子がトラップされ、あわせて、酸化物表面に吸着している多量の水酸基が、このトラップされたＣＯを酸化して、ＣＯ２にしてしまう機能が働くうえ、ＣＯに比して分子サイズの小さな水素分子は、酸化物シェル部にトラップされず、Ｐｔ表面に到達し、アノード反応を円滑に行うことが可能になるので、ＣＯ被毒耐性に優れた電極用粉末材料を容易に製造できる。また、製造コストを低減できる。
【００８４】
本発明の実施形態である電極用粉末材料の製造方法は、Ｐｔ含有金属酸化物粉末を形成する工程Ｓ２において、前記仮焼が酸素ガス雰囲気下行われ、前記焼成が水素ガス雰囲気下行われる構成なので、カソードとして用いた場合、酸素還元分解活性が高く、アノードとして用いた場合、ＣＯ被毒耐性に優れた電極用粉末材料を容易に製造できる。また、製造コストを低減できる。
【００８５】
本発明の実施形態である電極用粉末材料の製造方法は、第１の溶液が硝酸セリウム水溶液又はオキシ塩化ジルコニウム水溶液である構成なので、Ｃｅ又はＺｒの濃度を容易に設定することができ、カソードとして用いた場合、酸素還元分解活性が高く、アノードとして用いた場合、ＣＯ被毒耐性に優れた電極用粉末材料を容易に製造できる。また、製造コストを低減できる。
【００８６】
本発明の実施形態である電極用粉末材料の製造方法は、前記第２の溶液の乾燥の前に、前記第２の溶液を温度３００〜９００℃で、２５〜５０時間保持する構成なので、カソードとして用いた場合、酸素還元分解活性が高く、アノードとして用いた場合、ＣＯ被毒耐性に優れた電極用粉末材料を容易に製造できる。また、製造コストを低減できる。
【００８７】
本発明の実施形態である電極用粉末材料の製造方法は、前記水素ガス雰囲気下の焼成温度が３００〜５００℃である構成なので、カソードとして用いた場合、酸素還元分解活性が高く、アノードとして用いた場合、ＣＯ被毒耐性に優れた電極用粉末材料を容易に製造できる。また、製造コストを低減できる。
【００８８】
本発明の実施形態である電極用粉末材料の製造方法は、前記酸性溶液中での酸化還元電位が０〜１．０Ｖであり、印加回数が１０〜３０である構成なので、ナノサイズのＰｔが完全にＣｅ又はＺｒ金属酸化物で覆うコアシェル構造を容易に形成することができ、カソードとして用いた場合、酸素還元分解活性が高く、アノードとして用いた場合、ＣＯ被毒耐性に優れた電極用粉末材料を容易に製造できる。また、製造コストを低減できる。
【００８９】
本発明の実施形態である高分子形燃料電池２１は、高分子固体電解質からなる基材２２と、基材２２の一面２２ａに形成された第１の電極２３と、他面２２ｂに形成された第２の電極２４とを有する高分子形燃料電池であって、第１の電極２３と第２の電極２４のいずれか又は両方が先に記載の電極用粉末材料１１からなる構成なので、カソードとして用いた場合、カソード雰囲気内においては、通常Ｐｔ自身もまた酸化してしまうため、Ｐｔ表面に厚い酸化膜ができてしまう。酸素還元反応を起こすためには、まずこの酸化膜を還元的に取り除き、そののちに、酸素還元反応が始まることから、電極表面の活性化（酸化膜除去）のために、電気的なエネルギーが必要になる。しかし、Ｐｔセリアコアシェル電極を用いると、３価のセリアが自ら酸化されることで、Ｐｔ表面が酸化されることを防ぐことが可能になり、速やかかつ容易に、酸素還元活性を示すことが可能になり、酸素還元分解活性が高くなる。
一方、アノードとして用いた場合、シェル部の酸化物表面層に、多くのＣＯ分子がトラップされ、あわせて、酸化物表面に吸着している多量の水酸基が、このトラップされたＣＯを酸化して、ＣＯ２にしてしまう機能が働くうえ、ＣＯに比して分子サイズの小さな水素分子は、酸化物シェル部にトラップされず、Ｐｔ表面に到達し、アノード反応を円滑に行うことが可能になるので、ＣＯ被毒耐性に優れた電極を備えた高分子形燃料電池とすることができる。
【００９０】
本発明の実施形態である電極用粉末材料、その製造方法及び高分子形燃料電池は、上記実施形態に限定されるものではなく、本発明の技術的思想の範囲内で、種々変更して実施することができる。本実施形態の具体例を以下の実施例で示す。しかし、本発明はこれらの実施例に限定されるものではない。
【実施例】
【００９１】
（実施例１）
組成式Ｘ×Ｐｔ／Ｙ×Ｃｅ酸化物／Ｚ×ｃａｒｂｏｎにおいて、Ｙ／Ｘ＝０．００２、Ｙ／Ｚ＝０．０００５となるように、出発原料として、０．７モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。
【００９２】
硝酸セリウム水溶液滴下終了後、５５℃の温度で、３０時間熟成を行った。
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【００９３】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成し、この粉末に導電性カーボン（カーボンブラック）を全体の２０ｗｔ％加えることで、白金セリア電極粉末を合成した。
【００９４】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は、１２体積％の値を示し、一方で、４価のＰｔは観察されなかった。また、Ｐｔ−Ｃｅ結合量は１０体積％であった。
くわえて、Ｃｅ３価の割合は、Ｃｅ３価とＣｅ４価の合計に対して、ほぼ１００体積％であることを、ＸＰＳを用いたＣｅ３ｄスペクトルの解析から確認した。
【００９５】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を１０サイクル、走引を繰り返し、ナノシェル構造を有する電極粉末を作製した。
得られた粉末から得られた制限視野電子線回折結果と、同じくこの粉末を用いて行った透過電子顕微鏡観察結果を、それぞれ、図５（Ａ）及び図５（Ｂ）に示す。
【００９６】
図５（Ａ）には、Ｃｅ２Ｏ３に由来すると考えられるブロードなリング状のシグナルが観察されており、このことは、Ｃｅ３＋が非晶質状態で存在することを意味している。
そのほかには、Ｐｔに由来するリングが観察されており、このことから、Ｃｅ酸化物は主として、非晶質状態であることが分かる。
さらに、図５（Ｂ）の高分解能電子顕微鏡観察結果からは、コア部である白金の周囲を、薄いシェル部であるセリウム酸化物層が覆っている様子が、明瞭に観察される。
【００９７】
図６には、こうして得られた電極粉末をカソードとして用いた場合のカソード電極特性評価結果を示す。
カソード性能評価の際は、実施例１の電極活物質を、濃度１モル／リットルのＨ２ＳＯ４水溶液中において、電極表面に、毎分５ミリリットルで酸素を吹きこみながら、金電極を２０００ｒｐｍの速度で回転させ、毎分１０ｍＶの走査速度で、ボルタンメトリーにより、カソード触媒活性の評価を行った。
【００９８】
図６から、酸素還元反応は、０．９６Ｖ（ｖｓ．ＲＨＥ）から始まり、同じ手法で測定した白金電極の特性（０．８０６Ｖ（ｖｓ．ＲＨＥ））とくらべて大きな改善が認められた。
同時に、電極反応機構を示すＫｏｕｔｅｃｋｙ−Ｌｅｖｉｃｈプロットからもとめたｎ値は４．１であり、４電子反応であることも確認した（図７）。
【００９９】
この際、電極の回転数は１５００ｒｐｍから３０００ｒｐｍまで、５００ｒｐｍずつ変化させ、Ｋｏｕｔｅｃｋｙ−Ｌｅｖｉｃｈプロットを行った。
【０１００】
さらに、実施例１で得られたカソード電極と、比較のために用いた市販の白金カソード電極の性能を、運転温度７０℃、１００％水蒸気加湿環境下における燃料電池の出力性能比較により、比較検討した結果（図８）、大きな出力特性の改善が確認できた。
【０１０１】
また、この電極活物質をアノードとして用いた場合のアノード特性結果を評価する目的で、アノード側に、実施例１のアノード材料を用い、対極であるカソード側には、市販の白金カソード（Ｊｏｈｎｓｏｎ  Ｍａｔｔｅｙ，ＨＩＳＰＥＣ  ３０００）を用いて、燃料に水素のみを用いた場合の、８００ｍＡにおける定常電位を測定し、その後、この燃料にＣＯを５ｐｐｍ混合した混合ガスを燃料ガスとして用いて、同じく８００ｍＡの一定電流において定常電位を測定した結果を図９に示す。なお、具体的には、測定開始２０分後に５ｐｐｍＣＯガスを含んだ水素ガスを導入した。
【０１０２】
この測定結果から、水素のみにおいては、７１５ｍＶの電池電圧が観察されていたが、ＣＯを５ｐｐｍ含む燃料ガスに切り替えた後には、２００ｍＶの電池電圧の低下が確認された。
一方、市販の白金アノード（Ｊｏｈｎｓｏｎ  Ｍａｔｔｅｙ，ＨＩＳＰＥＣ  ３０００）を用いて、同様な試験を行ったところ、ＣＯを５ｐｐｍ含む燃料ガスに切り替えたあとの電池電圧の低下は、５２０ｍＶと大きなものであったことから（図１０）、実施例１の電極活物質が、ＣＯ共存ガスを用いても優れたアノード特性を示すことが分かった。なお、図１０は１００％加湿雰囲気内において測定を行って得られた結果である。また、測定開始２０分後に５ｐｐｍＣＯガスを含んだ水素ガスを導入した。電流値は８００ｍＡであり、運転温度は７０℃である。
実施例１の作製条件及び評価結果を、表１に示した。
【０１０３】
【表１】
0005521198.tif 000004
【０１０４】
（実施例２）
組成式Ｘ×Ｐｔ／Ｙ×Ｃｅ酸化物／Ｚ×ｃａｒｂｏｎにおいて、Ｙ／Ｘ＝０．１８、Ｙ／Ｚ＝０．１３となるように、出発原料として、２．０モル／リットルの硝酸セリウム（純度９９．９９％）と８モル／リットルの炭酸アンモニウム水溶液（純度９９．５％）を調製し、６５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。
硝酸セリウム水溶液滴下終了後、６５℃の温度で、４５時間熟成を行った。
【０１０５】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、３２０℃の温度で２時間仮焼して、結晶性セリア粉末を作成し、ホタル石単一の結晶相からなることをＸ線回折試験により確認した。
【０１０６】
そののち、このナノＣｅＯ２粉末を、１０ｐｐｍ以下に水分量を制御したグローブボックスの中で、０．８モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４８０℃、２時間焼成を行い、白金担持セリア粉末を作成し、この粉末に導電性カーボン（カーボンブラック）を全体の２０ｗｔ％加えることで、白金セリア電極粉末を合成した。
【０１０７】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は、２７体積％の値を示し、一方で、４価のＰｔは観察されなかった。
また、Ｐｔ−Ｃｅ結合量は３６体積％であった。くわえて、Ｃｅ３価の割合は、９０体積％であることを、ＸＰＳのＣｅ３ｄスペクトルの観察結果から確認した。さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示した結果同様、Ｃｅ２Ｏ３に由来すると考えられるブロードなリング状のシグナルと、Ｃｅ４＋（ＣｅＯ２）に由来する線幅の狭いリング状のシグナルが観察されており、非晶質と結晶質の混合状態であることが分かった。
さらに、高分解能電子顕微鏡観察結果からは、実施例１の図５（Ｂ）同様、コア部である白金の周囲を、薄いシェル部であるセリウム酸化物層が覆っている様子が、明瞭に観察された。
【０１０８】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．９９Ｖ（ｖｓ．ＲＨＥ）であり、同じ手法で測定した白金電極の特性（０．８０６Ｖ（ｖｓ．ＲＨＥ））とくらべて、大きな改善が認められた。同時に、実施例１と同じ方法を用いて、電極反応機構を示すＫｏｕｔｅｃｋｙ−Ｌｅｖｉｃｈプロットをした、その図の傾きからもとめたｎ値は４．０５であり、４電子反応であることも確認した。
【０１０９】
さらに、実施例２で得られたカソード電極と、比較のために用いた市販の白金カソード電極の性能を、運転温度７０℃、１００％水蒸気加湿環境下における燃料電池の出力性能比較により、比較検討した結果、実施例１と同様に、大きな出力特性の改善が確認できた。
【０１１０】
また、この電極活物質をアノードとして用いた場合のアノード特性結果を評価する目的で、アノード側に、実施例２のアノード材料を用い、実施例１の実験方法と同じ方法で、アノードのＣＯ被毒耐性を測定評価した結果、水素のみをアノードガスとして用いた場合には、７４０ｍＶ程度の電池電圧が観察されていたが、ＣＯを５ｐｐｍ含む燃料ガスをアノードガスに用いた後は、１７０ｍＶの電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを５ｐｐｍ含む燃料ガスに切り替えたあとの電池電圧の低下は、５２０ｍＶと大きなものであったことから（図１０）、実施例２の電極活物質が、ＣＯ共存ガスを用いても優れたアノード特性を示すことが分かった。
実施例２で得られた結果を、表２に示した。
【０１１１】
【表２】
0005521198.tif 000005
【０１１２】
（実施例３）
組成式Ｘ×Ｐｔ／Ｙ×Ｚｒ酸化物／Ｚ×ｃａｒｂｏｎにおいて、Ｙ／Ｘ＝０．００２、Ｙ／Ｚ＝０．０００５となるように、出発原料として、０．２モル／リットルのオキシ塩化ジルコニウム水溶液（純度９９．９％）と２．５モル／リットルの炭酸水素アンモニウム水溶液（純度９９．５％）を調製し、５５℃に熱した炭酸水素アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、２８時間熟成を行った。
【０１１３】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、６５０℃の温度で２時間仮焼して、結晶性ジルコニア粉末を作成し、ジルコニア単一の結晶相（単斜相ジルコニアと正方相ジルコニア）からなることをＸ線回折試験により確認した。
【０１１４】
そののち、このナノジルコニア粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、３５０度、２時間焼成を行い、白金担持ジルコニア粉末を作成し、この粉末に導電性カーボン（カーボンブラック）を全体の２０ｗｔ％加えることで、白金ジルコニア電極粉末を合成した。
【０１１５】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は、１４体積％の値を示し、一方で、４価のＰｔは観察されなかった。
また、Ｐｔ−Ｚｒ結合量は１２体積％であった。くわえて、Ｚｒ３価の割合は、Ｚｒ３価とＺｒ４価の合計に対して、ほぼ１００体積％であることを、ＸＰＳを用いたＺｒ３ｄスペクトルの解析から確認した。
【０１１６】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．０Ｖ（ｖｓ．ＲＨＥ）の範囲において酸化及び還元方向に電位を１０サイクル、走引を繰り返し、ナノシェル構造を有する電極粉末を作製した。
得られた粉末から得られた制限視野電子線回折試験を行った結果、実施例１の図５（Ａ）で示した結果同様、Ｚｒ２Ｏ３に由来すると考えられるブロードなリング状のシグナルが観察されており、このことは、Ｚｒ３＋が非晶質状態で存在することを意味している。そのほかには、Ｐｔに由来するリングが観察されており、このことから、Ｚｒ酸化物は主として、非晶質状態であることが分かる。
さらに、高分解能電子顕微鏡観察結果からは、実施例１の図５（Ｂ）同様、コア部である白金の周囲を、薄いシェル部であるジルコニウム酸化物層が覆っている様子が、明瞭に観察された。
【０１１７】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．９８Ｖ（ｖｓ．ＲＨＥ）であり、同じ手法で測定した白金電極の特性（０．８０６Ｖ（ｖｓ．ＲＨＥ））とくらべて、大きな改善が認められた。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることも確認した。
【０１１８】
さらに、実施例３で得られたカソード電極と、比較のために用いた市販の白金カソード電極の性能を、運転温度７０℃、１００％水蒸気加湿環境下における燃料電池の出力性能比較により、比較検討した結果、実施例１と同様に、大きな出力特性の改善が確認できた。
また、この電極活物質をアノードとして用いた場合のアノード特性結果を評価する目的で、アノード側に、実施例３のアノード材料を用い、実施例１の実験方法と同じ方法で、アノードのＣＯ被毒耐性を測定評価した結果、水素のみをアノードガスとして用いた場合には、７１０ｍＶ程度の電池電圧が観察されていたが、ＣＯを５ｐｐｍ含む燃料ガスをアノードガスに用いた後は、２１０ｍＶの電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを５ｐｐｍ含む燃料ガスに切り替えたあとの電池電圧の低下は、５２０ｍＶと大きなものであったことから（図１０）、実施例２の電極活物質が、ＣＯ共存ガスを用いても優れたアノード特性を示すことが分かった。
実施例３で得られた結果を、表３に示した。
【０１１９】
【表３】
0005521198.tif 000006
【０１２０】
（実施例４）
組成式Ｘ×Ｐｔ／Ｙ×Ｚｒ酸化物／Ｚ×ｃａｒｂｏｎにおいて、Ｙ／Ｘ＝０．１８、Ｙ／Ｚ＝０．１３となるように、出発原料として、０．８モル／リットルのオキシ塩化ジルコニウム水溶液（純度９９．９％）と８モル／リットルの炭酸水素アンモニウム水溶液（純度９９．５％）を調製し、６５℃に熱した炭酸水素アンモニウム水溶液中に、攪拌速度４００ｒｐｍにおいて十分に攪拌しながら、硝酸セリウム水溶液を毎分１ミリリットルの速度で滴下して沈殿を作製した。
硝酸セリウム水溶液滴下終了後、６５℃の温度で、４５時間熟成を行った。
【０１２１】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、９００℃の温度で２時間仮焼して、結晶性ジルコニア粉末を作成し、ジルコニア単一の結晶相（単斜相ジルコニアと正方相ジルコニア）からなることをＸ線回折試験により確認した。
【０１２２】
そののち、このナノジルコニア粉末を、１０ｐｐｍ以下に水分量を制御したグローブボックスの中で、０．８モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４５０度、２時間焼成を行い、白金担持ジルコニア粉末を作成し、この粉末に、導電性カーボンを全体の２０ｗｔ％加えることで、白金ジルコニア電極粉末を合成した。
【０１２３】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は２９体積％の値を示し、一方で、４価のＰｔは観察されなかった。また、Ｐｔ−Ｚｒ結合量は３７体積％であった。くわえて、Ｚｒ３価の割合は、９２体積％であることを、ＸＰＳを用いたＺｅ３ｄスペクトルの観察結果から確認した。
【０１２４】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．１Ｖ（ｖｓ．ＲＨＥ）の範囲において酸化及び還元方向に電位を３０サイクル、走引を繰り返し、ナノシェル構造を有する電極粉末を作製した。
得られた粉末から得られた制限視野電子線回折試験を行った結果、実施例１の図５（Ａ）で示した結果同様、Ｚｒ２Ｏ３に由来すると考えられるブロードなリング状のシグナルと、Ｚｒ４＋（ＺｒＯ２）に由来する線幅の狭いリング状のシグナルが観察されており、非晶質と結晶質の混合状態であることが分かった。
さらに、高分解能電子顕微鏡観察結果からは、実施例１の図５（Ｂ）同様、コア部である白金の周囲を、薄いシェル部であるジルコニウム酸化物層が覆っている様子が、明瞭に観察された。
【０１２５】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、１．０５Ｖ（ｖｓ．ＲＨＥ）であり、同じ手法で測定した白金電極の特性（０．８０６Ｖ（ｖｓ．ＲＨＥ））とくらべて、大きな改善が認められた。
同時に、実施例１と同じ方法を用いて、電極反応機構を示すＫｏｕｔｅｃｋｙ−Ｌｅｖｉｃｈプロットをした、その図の傾きからもとめたｎ値は４．０であり、４電子反応であることも確認した。
【０１２６】
さらに、実施例４で得られたカソード電極と、比較のために用いた市販の白金カソード電極の性能を、運転温度７０℃、１００％水蒸気加湿環境下における燃料電池の出力性能比較により、比較検討した結果、実施例１と同様に、大きな出力特性の改善が確認できた。
【０１２７】
また、この電極活物質をアノードとして用いた場合のアノード特性結果を評価する目的で、アノード側に、実施例４のアノード材料を用い、実施例１の実験方法と同じ方法で、アノードのＣＯ被毒耐性を測定評価した結果、水素のみをアノードガスとして用いた場合には、７５０ｍＶ程度の電池電圧が観察されていたが、ＣＯを５ｐｐｍ含む燃料ガスをアノードガスに用いた後は、１９０ｍＶの電池電圧の低下が確認された。
一方、市販の白金アノード（Ｊｏｈｎｓｏｎ  Ｍａｔｔｅｙ，  ＨＩＳＰＥＣ  ３０００）を用いて、同様な試験を行ったところ、ＣＯを５ｐｐｍ含む燃料ガスに切り替えたあとの電池電圧の低下は、５２０ｍＶと大きなものであったことから（図１０）、実施例４の電極活物質が、ＣＯ共存ガスを用いても優れたアノード特性を示すことが分かった。
実施例４で得られた結果を、表４に示した。
【０１２８】
【表４】
0005521198.tif 000007
【０１２９】
（比較例１）
組成式Ｘ×Ｐｔ／Ｙ×Ｃｅ酸化物／Ｚ×ｃａｒｂｏｎにおいて、Ｙ／Ｘ＝０．０００６、Ｙ／Ｚ＝０．００００７となるように、出発原料として、０．７モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。
硝酸セリウム水溶液滴下終了後、５５℃の温度で、３０時間熟成を行った。
【０１３０】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０１３１】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。
このとき用いた導電性カーボン（カーボンブラック）は、全体の２０ｗｔ％加えることで、白金セリア電極粉末を合成した。
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は３体積％の値を示し、４価のＰｔは７体積％存在し、Ｐｔ−Ｃｅ結合量は検出限界以下であった。
くわえて、Ｃｅ３価およびＣｅ４価のピークは、ＸＰＳでは確認されず、いずれも検出限界以下であった。
【０１３２】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を１０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、セリアの存在が極めてわずかなものであることが確認された。さらに、高分解能電子顕微鏡観察結果からは、実施例１の図５（Ｂ）同様、コア部である白金は確認されるものの、その周囲を覆うはずの薄いシェル部であるセリウム酸化物層は、明瞭には観察できなかった。
【０１３３】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。
同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０１３４】
さらに、比較例１で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０１３５】
また、この電極活物質をアノードとして用いた場合のアノード特性結果を評価する目的で、アノード側に、比較例１のアノード材料を用いて、実施例１の実験方法と同じ方法で、アノードのＣＯ被毒耐性を測定評価した結果、水素のみをアノードガスとして用いた場合には、５８０ｍＶ程度と比較的低い電池電圧が観察され、ＣＯを５ｐｐｍ含む燃料ガスをアノードガスに用いた後は、４９０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図６）。
これらの結果を比較すると、比較例２の電極活物質には、ＣＯ共存ガスを用いては、従来の白金電極の欠点を補うような、アノード特性の改善が認められなかった。
比較例１で得られた結果を、表５に示した。
【０１３６】
【表５】
0005521198.tif 000008
【０１３７】
（比較例２）  
組成式Ｘ×Ｐｔ／Ｙ×Ｃｅ酸化物／Ｚ×ｃａｒｂｏｎにおいて、Ｙ／Ｘ＝０．３、Ｙ／Ｚ＝０．２５となるように、出発原料として、２．０モル／リットルの硝酸セリウム（純度９９．９９％）と８モル／リットルの炭酸アンモニウム水溶液（純度９９．５％）を調製し、６５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、６５℃の温度で、４５時間熟成を行った。
【０１３８】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、３２０℃の温度で２時間仮焼して、結晶性セリア粉末を作成し、ホタル石単一の結晶相からなることをＸ線回折試験により確認した。
【０１３９】
そののち、このナノＣｅＯ２粉末を、１０ｐｐｍ以下に水分量を制御したグローブボックスの中で、０．８モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４８０℃、２時間焼成を行い、白金担持セリア粉末を作成した。この際用いた導電性カーボン（カーボンブラック）の量は、全体の２０ｗｔ％として、白金セリア電極粉末を合成した。
【０１４０】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は４体積％の値を示し、４価のＰｔは５体積％存在し、Ｐｔ−Ｃｅ結合量は２体積％であった。くわえて、Ｃｅ３価の割合は６８体積％であることもＸＰＳのＣｅ３ｄスペクトルの観察結果から確認した。
【０１４１】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を１０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルは不明瞭となり、かつＣｅ４＋（ＣｅＯ２）に由来する線幅の狭いリング状のシグナルの存在が確認された。このことから、非晶質セリアの存在割合は大きくなく、結晶質セリアが主であること考えられた。さらに、高分解能電子顕微鏡観察結果からは、実施例１の図５（Ｂ）と同様な、コア部である白金は確認されるものの、その周囲を覆うはずの薄いシェル部であるセリウム酸化物層は、均一には観察できなかった。
【０１４２】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０１４３】
さらに、比較例２で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は確認できなかった。
【０１４４】
また、この電極活物質をアノードとして用いた場合のアノード特性結果を評価する目的で、アノード側に、比較例２のアノード材料を用い、実施例１の実験方法と同じ方法で、アノードのＣＯ被毒耐性を測定評価した結果、水素のみをアノードガスとして用いた場合には、６９０ｍＶ程度電池電圧が観察されたが、ＣＯを５ｐｐｍ含む燃料ガスをアノードガスに用いた後は、４９０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例２の電極活物質には、ＣＯ共存ガスを用いては、従来の白金電極の欠点を補うような、アノード特性の改善が認められなかった。
比較例２で得られた結果を、表６に示した。
【０１４５】
【表６】
0005521198.tif 000009
【０１４６】
（比較例３）
組成式Ｘ×Ｐｔ／Ｙ×Ｚｒ酸化物／Ｚ×ｃａｒｂｏｎにおいて、Ｙ／Ｘ＝０．０００６、Ｙ／Ｚ＝０．００００７となるように、出発原料として、０．２モル／リットルのオキシ塩化ジルコニウム水溶液（純度９９．９％）と２．５モル／リットルの炭酸水素アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、２８時間熟成を行った。
【０１４７】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、６５０℃の温度で２時間仮焼して、ジルコニア粉末を作成し、正方晶ジルコニアと単斜晶ジルコニアからなるジルコニア単一の結晶相からなることをＸ線回折試験により確認した。
【０１４８】
そののち、このＺｒＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、３５０℃、２時間焼成を行い、白金担持ジルコニア粉末を作成した。この際用いた導電性カーボン（カーボンブラック）の量は、全体の２０ｗｔ％とすることで、白金ジルコニア電極粉末を合成した。
【０１４９】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は１体積％の値を示し、４価のＰｔは５体積％存在し、Ｐｔ−Ｚｒ結合量は２体積％であった。くわえて、Ｚｒ３価の割合は、ＸＰＳの検出限界以下であった。
【０１５０】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．０Ｖ（ｖｓ．ＲＨＥ）の範囲において酸化及び還元方向に電位を１０サイクル、走引を繰り返し、ナノシェル構造を有する電極粉末を作製した。得られた粉末から得られた制限視野電子線回折試験を行った結果、実施例１の図５（Ａ）で示したような、Ｚｒ２Ｏ３に由来すると考えられるブロードなリング状のシグナルやＺｒ４＋（ＺｒＯ２）に由来する線幅の狭いリング状のシグナルの存在は不明瞭であり、ジルコニウム酸化物の存在が極めてわずかなものであることが確認された。さらに、高分解能電子顕微鏡観察結果からは、実施例１の図５（Ｂ）と同様な、コア部である白金は確認されるものの、その周囲を覆うはずの薄いシェル部であるジルコニウム酸化物層は、均一かつ明瞭には観察できなかった。
【０１５１】
さらに、こうして得られた電極粉末をカソードとして用いた場合のカソード電極特性評価を、実施例１の実験方法に準拠して行った結果、実施例１の図６と同様な電極特性曲線が観察されたが、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０１５２】
さらに、比較例３で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は確認できなかった。
【０１５３】
また、この電極活物質をアノードとして用いた場合のアノード特性結果を評価する目的で、アノード側に、比較例３のアノード材料を用い、実施例１の実験方法と同じ方法で、アノードのＣＯ被毒耐性を測定評価した結果、水素のみをアノードガスとして用いた場合には、６９０ｍＶ程度電池電圧が観察されたが、ＣＯを５ｐｐｍ含む燃料ガスをアノードガスに用いた後は、５００ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例２の電極活物質には、ＣＯ共存ガスを用いては、従来の白金電極の欠点を補うような、アノード特性の改善が認められなかった。
比較例３で得られた結果を、表７に示した。
【０１５４】
【表７】
0005521198.tif 000010
【０１５５】
（比較例４）
組成式Ｘ×Ｐｔ／Ｙ×Ｚｒ酸化物／Ｚ×ｃａｒｂｏｎにおいて、Ｙ／Ｘ＝０．３、Ｙ／Ｚ＝０．３となるように、出発原料として、０．８モル／リットルのオキシ塩化ジルコニウム水溶液（純度９９．９％）と８モル／リットルの炭酸水素アンモニウム水溶液（純度９９．５％）を調製し、６５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、６５℃の温度で、４５時間熟成を行った。
【０１５６】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、９００℃の温度で２時間仮焼して、ジルコニア粉末を作成し、その粉末が正方晶ジルコニアと単斜晶ジルコニアからなるジルコニア単一相からなることをＸ線回折試験により確認した。
【０１５７】
そののち、このＺｒＯ２粉末を、１０ｐｐｍ以下に水分量を制御したグローブボックスの中で、０．８モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４５０度、２時間焼成を行い、白金担持ジルコニア粉末を作成した。この時用いた導電性カーボン（カーボンブラック）粉末量は、全体の２０ｗｔ％として、白金ジルコニア電極粉末を合成した。
【０１５８】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は４体積％の値を示し、４価のＰｔは６体積％存在し、Ｐｔ−Ｚｒ結合量は１体積％であった。Ｚｒ３価の割合は、５７体積％であった。
【０１５９】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．１Ｖ（ｖｓ．ＲＨＥ）の範囲において酸化及び還元方向に電位を３０サイクル、走引を繰り返し、ナノシェル構造を有する電極粉末を作製した。
得られた粉末から得られた制限視野電子線回折試験を行った結果、実施例１の図５（Ａ）で示したような、Ｚｒ２Ｏ３に由来すると考えられるブロードなリング状のシグナルは不明確であり、Ｚｒ４＋（ＺｒＯ２）に由来する線幅の狭いリング状のシグナルが観察された。このことから、非晶質ジルコニアの存在は、主たるものではないと考えられた。
さらに、高分解能電子顕微鏡観察結果からは、実施例１の図５（Ｂ）と同様な、コア部である白金は確認されるものの、その周囲を覆うはずの薄いシェル部であるジルコニウム酸化物層は、不均一かつ不明瞭なものであった。
【０１６０】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０１６１】
さらに、比較例２で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は確認できなかった。
【０１６２】
また、この電極活物質をアノードとして用いた場合のアノード特性結果を評価する目的で、アノード側に、比較例４のアノード材料を用い、実施例１の実験方法と同じ方法で、アノードのＣＯ被毒耐性を測定評価した結果、水素のみをアノードガスとして用いた場合には、６０００ｍＶ程度電池電圧が観察されたが、ＣＯを５ｐｐｍ含む燃料ガスをアノードガスに用いた後は、４９５ｍＶの大きな電池電圧の低下が確認された。
一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例２の電極活物質には、ＣＯ共存ガスを用いては、従来の白金電極の欠点を補うような、アノード特性の改善が認められなかった。
比較例４で得られた結果を、表８に示した。
【０１６３】
【表８】
0005521198.tif 000011
【０１６４】
（実施例５）
組成式Ｘ×Ｐｔ／Ｙ×Ｃｅ酸化物／Ｚ×ｃａｒｂｏｎにおいて、Ｙ／Ｘ＝０．１８、Ｙ／Ｚ＝０．０００５となるように、出発原料として、２．０モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０１６５】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０１６６】
そののち、このナノＣｅＯ２粉末を、１０ｐｐｍ以下に水分量を制御したグローブボックスの中で、０．８モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４５０度、２時間焼成を行い、白金担持セリア粉末を作成し、この粉末に導電性カーボン（カーボンブラック）を全体の２０ｗｔ％加えることで、白金セリア電極粉末を合成した。
【０１６７】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は、２４体積％の値を示し、一方で、４価のＰｔは観察されなかった。また、Ｐｔ−Ｃｅ結合量は３２体積％であった。くわえて、Ｃｅ３価の割合は、８５体積％であることを、ＸＰＳのＣｅ３ｄスペクトルの観察結果から確認した。さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示した結果同様、Ｃｅ２Ｏ３に由来すると考えられるブロードなリング状のシグナルとＣｅ４＋（ＣｅＯ２）に由来する線幅の狭いリング状のシグナルが観察されており、非晶質と結晶質の混合状態であることが分かった。さらに、高分解能電子顕微鏡観察結果からは、実施例１の図５（Ｂ）同様、コア部である白金の周囲を、薄いシェル部であるセリウム酸化物層が覆っている様子が、明瞭に観察された。
【０１６８】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．９５Ｖ（ｖｓ．ＲＨＥ）であり、同じ手法で測定した白金電極の特性（０．８０６Ｖ（ｖｓ．ＲＨＥ））とくらべて、大きな改善が認められた。同時に、実施例１と同じ方法を用いて、電極反応機構を示すＫｏｕｔｅｃｋｙ−Ｌｅｖｉｃｈプロットをした、その図の傾きからもとめたｎ値は４．０であり、４電子反応であることも確認した。
【０１６９】
さらに、実施例５で得られたカソード電極と、比較のために用いた市販の白金カソード電極の性能を、運転温度７０℃、１００％水蒸気加湿環境下における燃料電池の出力性能比較により、比較検討した結果、実施例１と同様に、大きな出力特性の改善が確認できた。
また、この電極活物質をアノードとして用いた場合のアノード特性結果を評価する目的で、アノード側に、実施例５のアノード材料を用い、実施例１の実験方法と同じ方法で、アノードのＣＯ被毒耐性を測定評価した結果、水素のみをアノードガスとして用いた場合には、７２０ｍＶ程度の電池電圧が観察されていたが、ＣＯを５ｐｐｍ含む燃料ガスをアノードガスに用いた後は、２０５ｍＶの電池電圧の低下が確認された。一方、市販の白金アノード（Ｊｏｈｎｓｏｎ  Ｍａｔｔｅｙ，  ＨＩＳＰＥＣ  ３０００）を用いて、同様な試験を行ったところ、ＣＯを５ｐｐｍ含む燃料ガスに切り替えたあとの電池電圧の低下は、５２０ｍＶと大きなものであったことから（図１０）、実施例５の電極活物質が、ＣＯ共存ガスを用いても優れたアノード特性を示すことが分かった。
実施例５で得られた結果を、表９に示した。
【０１７０】
【表９】
0005521198.tif 000012
【０１７１】
（実施例６）  
組成式Ｘ×Ｐｔ／Ｙ×Ｃｅ酸化物／Ｚ×ｃａｒｂｏｎにおいて、Ｙ／Ｘ＝０．００６、Ｙ／Ｚ＝０．１３となるように、出発原料として、２．０モル／リットルの硝酸セリウム（純度９９．９９％）と８モル／リットルの炭酸アンモニウム水溶液（純度９９．５％）を調製し、６０℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、６０℃の温度で、３０時間熟成を行った。
【０１７２】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０１７３】
そののち、このナノＣｅＯ２粉末を、１０ｐｐｍ以下に水分量を制御したグローブボックスの中で、０．５モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４８０℃、２時間焼成を行い、白金担持セリア粉末を作成し、この粉末に導電性カーボン（カーボンブラック）を全体の２０ｗｔ％加えることで、白金セリア電極粉末を合成した。
【０１７４】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は、１５体積％の値を示し、一方で、４価のＰｔは観察されなかった。また、Ｐｔ−Ｃｅ結合量は２３体積％であった。くわえて、Ｃｅ３価の割合は、９０体積％であることを、ＸＰＳのＣｅ３ｄスペクトルの観察結果から確認した。さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を２０サイクル、走引を繰り返し、ナノシェル構造を有する電極粉末を作製した。得られた粉末から得られた制限視野電子線回折試験を行った結果、実施例１の図５（Ａ）で示した結果同様、Ｃｅ２Ｏ３に由来すると考えられるブロードなリング状のシグナルとＣｅ４＋（ＣｅＯ２）に由来する線幅の狭いリング状のシグナルが観察されており、非晶質と結晶質の混合状態であることが分かった。さらに、高分解能電子顕微鏡観察結果からは、実施例１の図５（Ｂ）同様、コア部である白金の周囲を、薄いシェル部であるセリウム酸化物層が覆っている様子が、明瞭に観察された。
【０１７５】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．９２Ｖ（ｖｓ．ＲＨＥ）であり、同じ手法で測定した白金電極の特性（０．８０６Ｖ（ｖｓ．ＲＨＥ））とくらべて、大きな改善が認められた。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることも確認した。
【０１７６】
さらに、実施例６で得られたカソード電極と、比較のために用いた市販の白金カソード電極の性能を、運転温度７０℃、１００％水蒸気加湿環境下における燃料電池の出力性能比較により、比較検討した結果、実施例１と同様に、大きな出力特性の改善が確認できた。
【０１７７】
また、この電極活物質をアノードとして用いた場合のアノード特性結果を評価する目的で、アノード側に、実施例６のアノード材料を用い、実施例１の実験方法と同じ方法で、アノードのＣＯ被毒耐性を測定評価した結果、水素のみをアノードガスとして用いた場合には、７２０ｍＶ程度の電池電圧が観察されていたが、ＣＯを５ｐｐｍ含む燃料ガスをアノードガスに用いた後は、２００ｍＶの電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを５ｐｐｍ含む燃料ガスに切り替えたあとの電池電圧の低下は、５２０ｍＶと大きなものであったことから（図１０）、実施例２の電極活物質が、ＣＯ共存ガスを用いても優れたアノード特性を示すことが分かった。
【０１７８】
実施例６で得られた結果を、表１０に示した。
【０１７９】
【表１０】
0005521198.tif 000013
【０１８０】
（比較例５）
組成式Ｘ×Ｐｔ／Ｙ×Ｃｅ酸化物／Ｚ×ｃａｒｂｏｎにおいて、Ｙ／Ｘ＝０．０００５、Ｙ／Ｚ＝０．０００５となるように、出発原料として、０．８モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０１８１】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０１８２】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０１８３】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は３体積％の値を示し、４価のＰｔは８体積％存在し、Ｐｔ−Ｃｅ結合量は検出限界以下であった。くわえて、Ｃｅ３価及び４価も検出限界以下であった。
【０１８４】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、セリアの存在が極めてわずかなものであることが確認された。さらに、高分解能電子顕微鏡観察結果からは、実施例１の図５（Ｂ）同様、コア部である白金は確認されるものの、その周囲を覆うはずの薄いシェル部であるセリウム酸化物層は、明瞭には観察できなかった。
【０１８５】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０１８６】
さらに、比較例５で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０１８７】
また、この電極活物質をアノードとして用いた場合のアノード特性結果を評価する目的で、アノード側に、比較例５のアノード材料を用いて、実施例１の実験方法と同じ方法で、アノードのＣＯ被毒耐性を測定評価した結果、水素のみをアノードガスとして用いた場合には、５９０ｍＶ程度と比較的低い電池電圧が観察され、ＣＯを５ｐｐｍ含む燃料ガスをアノードガスに用いた後は、４８０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図６）。これらの結果を比較すると、比較例５の電極活物質には、ＣＯ共存ガスを用いては、従来の白金電極の欠点を補うような、アノード特性の改善が認められなかった。
比較例５で得られた結果を、表１１に示した。
【０１８８】
【表１１】
0005521198.tif 000014
【０１８９】
（比較例６）
組成式Ｘ×Ｐｔ／Ｙ×Ｃｅ酸化物／Ｚ×ｃａｒｂｏｎにおいて、Ｙ／Ｘ＝０．００５、Ｙ／Ｚ＝０．００００７となるように、出発原料として、０．８モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０１９０】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０１９１】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０１９２】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は２体積％の値を示し、４価のＰｔは１０体積％存在し、Ｐｔ−Ｃｅ結合量は検出限界以下であった。くわえて、Ｃｅ３価及びＣｅ４価も検出限界以下であった。
【０１９３】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、セリアの存在が極めてわずかなものであることが確認された。さらに、高分解能電子顕微鏡観察結果からは、実施例１の図５（Ｂ）同様、コア部である白金は確認されるものの、その周囲を覆うはずの薄いシェル部であるセリウム酸化物層は、明瞭には観察できなかった。
【０１９４】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈ  プロットをした、その図の傾きからもとめたｎ値は４．０であり、４電子反応であることは確認した。
【０１９５】
さらに、比較例６で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０１９６】
また、この電極活物質をアノードとして用いた場合のアノード特性結果を評価する目的で、アノード側に、比較例６のアノード材料を用いて、実施例１の実験方法と同じ方法で、アノードのＣＯ被毒耐性を測定評価した結果、水素のみをアノードガスとして用いた場合には、６１０ｍＶ程度の電池電圧が観察され、ＣＯを５ｐｐｍ含む燃料ガスをアノードガスに用いた後は、４９０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例６の電極活物質には、ＣＯ共存ガスを用いては、従来の白金電極の欠点を補うような、アノード特性の改善が認められなかった。
比較例６で得られた結果を、表１２に示した。
【０１９７】
【表１２】
0005521198.tif 000015
【０１９８】
（比較例７）
組成式Ｘ×Ｐｔ／Ｙ×Ｃｅ酸化物／Ｚ×ｃａｒｂｏｎにおいて、Ｙ／Ｘ＝０．１５、Ｙ／Ｚ＝０．２５となるように、出発原料として、０．８モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０１９９】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０２００】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０２０１】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は３体積％の値を示し、４価のＰｔは１６体積％存在し、Ｐｔ−Ｃｅ結合量は２体積％であった。くわえて、Ｃｅ３価の割合は５４体積％であった。
【０２０２】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、Ｃｅ４＋（ＣｅＯ２）に由来する線幅の狭いリング状のシグナルの存在が確認された。このことから、非晶質セリアの存在割合は大きくなく、結晶質セリアが主であると考えられた。さらに、高分解能電子顕微鏡観察結果からは、実施例１の図５（Ｂ）同様、コア部である白金は確認されるものの、その周囲を覆うはずの薄いシェル部であるセリウム酸化物層は、均一には観察できなかった。
【０２０３】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０２０４】
さらに、比較例７で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０２０５】
また、この電極活物質をアノードとして用いた場合のアノード特性結果を評価する目的で、アノード側に、比較例７のアノード材料を用いて、実施例１の実験方法と同じ方法で、アノードのＣＯ被毒耐性を測定評価した結果、水素のみをアノードガスとして用いた場合には、５９０ｍＶ程度と比較的低い電池電圧が観察され、ＣＯを５ｐｐｍ含む燃料ガスをアノードガスに用いた後は、４８０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例７の電極活物質には、ＣＯ共存ガスを用いては、従来の白金電極の欠点を補うような、アノード特性の改善が認められなかった。
比較例７で得られた結果を、表１３に示した。
【０２０６】
【表１３】
0005521198.tif 000016
【０２０７】
（比較例８）
組成式Ｘ×Ｐｔ／Ｙ×Ｃｅ酸化物／Ｚ×ｃａｒｂｏｎにおいて、Ｙ／Ｘ＝０．３、Ｙ／Ｚ＝０．１０となるように、出発原料として、２．０モル／リットルの硝酸セリウム（純度９９．９９％）と８．０モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０２０８】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０２０９】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０２１０】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は３体積％の値を示し、４価のＰｔは１３体積％存在し、Ｐｔ−Ｃｅ結合量は２体積％であった。くわえて、Ｃｅ３価の割合は、６２体積％であった。
【０２１１】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、Ｃｅ４＋（ＣｅＯ２）に由来する線幅の狭いリング状のシグナルの存在が確認された。このことから、非晶質セリアの存在割合は大きくなく、結晶質セリアが主であると考えられた。さらに、高分解能電子顕微鏡観察結果からは、実施例１の図５（Ｂ）同様、コア部である白金は確認されるものの、その周囲を覆うはずの薄いシェル部であるセリウム酸化物層は、均一には観察できなかった。
【０２１２】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８２Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．０であり、４電子反応であることは確認した。
【０２１３】
さらに、比較例８で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０２１４】
また、この電極活物質をアノードとして用いた場合のアノード特性結果を評価する目的で、アノード側に、比較例８のアノード材料を用いて、実施例１の実験方法と同じ方法で、アノードのＣＯ被毒耐性を測定評価した結果、水素のみをアノードガスとして用いた場合には、５９０ｍＶ程度の電池電圧が観察され、ＣＯを５ｐｐｍ含む燃料ガスをアノードガスに用いた後は、４８０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例８の電極活物質には、ＣＯ共存ガスを用いては、従来の白金電極の欠点を補うような、アノード特性の改善が認められなかった。
比較例８で得られた結果を、表１４に示した。
【０２１５】
【表１４】
0005521198.tif 000017
【０２１６】
（比較例９）
組成式Ｘ×Ｐｔ／Ｙ×Ｃｅ酸化物／Ｚ×ｃａｒｂｏｎにおいて、Ｙ／Ｘ＝０．２５、Ｙ／Ｚ＝０．００００５となるように、出発原料として、０．８モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０２１７】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０２１８】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０２１９】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は１体積％の値を示し、４価のＰｔは７体積％存在し、Ｐｔ−Ｃｅ結合量は検出限界以下であった。くわえて、Ｃｅ３価及び４価も検出限界以下であった。
【０２２０】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、セリアの存在が極めてわずかなものであることが確認された。さらに、高分解能電子顕微鏡観察結果からは、実施例１の図５（Ｂ）同様、コア部である白金は確認されるものの、その周囲を覆うはずの薄いシェル部であるセリウム酸化物層は、明瞭には観察できなかった。
【０２２１】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８２Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈ  プロットをした、その図の傾きからもとめたｎ値は４．１であり、４電子反応であることは確認した。
【０２２２】
さらに、比較例９で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０２２３】
また、この電極活物質をアノードとして用いた場合のアノード特性結果を評価する目的で、アノード側に、比較例９のアノード材料を用いて、実施例１の実験方法と同じ方法で、アノードのＣＯ被毒耐性を測定評価した結果、水素のみをアノードガスとして用いた場合には、５９０ｍＶ程度と比較的低い電池電圧が観察され、ＣＯを５ｐｐｍ含む燃料ガスをアノードガスに用いた後は、４９０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例９の電極活物質には、ＣＯ共存ガスを用いては、従来の白金電極の欠点を補うような、アノード特性の改善が認められなかった。
比較例９で得られた結果を、表１５に示した。
【０２２４】
【表１５】
0005521198.tif 000018
【０２２５】
（比較例１０）
組成式Ｘ×Ｐｔ／Ｙ×Ｃｅ酸化物／Ｚ×ｃａｒｂｏｎにおいて、Ｙ／Ｘ＝０．０００５、Ｙ／Ｚ＝０．２５となるように、出発原料として、０．８モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０２２６】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０２２７】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０２２８】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は２体積％の値を示し、４価のＰｔは９体積％存在し、Ｐｔ−Ｃｅ結合量は検出限界以下であった。くわえて、Ｃｅ３価及びＣｅ４価も検出限界以下であった。
【０２２９】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、セリアの存在が極めてわずかなものであることが確認された。さらに、高分解能電子顕微鏡観察結果からは、実施例１の図５（Ｂ）同様、コア部である白金は確認されるものの、その周囲を覆うはずの薄いシェル部であるセリウム酸化物層は、明瞭には観察できなかった。
【０２３０】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８２Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０２３１】
さらに、比較例１０で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０２３２】
また、この電極活物質をアノードとして用いた場合のアノード特性結果を評価する目的で、アノード側に、比較例１０のアノード材料を用いて、実施例１の実験方法と同じ方法で、アノードのＣＯ被毒耐性を測定評価した結果、水素のみをアノードガスとして用いた場合には、５９０ｍＶ程度の電池電圧が観察され、ＣＯを５ｐｐｍ含む燃料ガスをアノードガスに用いた後は、４８０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例６の電極活物質には、ＣＯ共存ガスを用いては、従来の白金電極の欠点を補うような、アノード特性の改善が認められなかった。
比較例１０で得られた結果を、表１６に示した。
【０２３３】
【表１６】
0005521198.tif 000019
【０２３４】
（比較例１１）
組成式Ｘ×Ｐｔ／Ｙ×Ｃｅ酸化物／Ｚ×ｃａｒｂｏｎにおいて、Ｙ／Ｘ＝０．００２、Ｙ／Ｚ＝０．０００５となるように、出発原料として、０．８モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０２３５】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０２３６】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は２体積％の値を示し、４価のＰｔは１０体積％存在し、Ｐｔ−Ｃｅ結合量は検出限界以下であった。くわえて、Ｃｅ３価及びＣｅ４価も検出限界以下であった。
【０２３７】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から０．５Ｖ（ｖｓ．ＲＨＥ）の範囲において酸化及び還元方向に電位を３０サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、セリアの存在が極めてわずかなものであることが確認された。さらに、高分解能電子顕微鏡観察結果からは、実施例１の図５（Ｂ）同様、コア部である白金は確認されるものの、その周囲を覆うはずの薄いシェル部であるセリウム酸化物層は、明瞭には観察できなかった。
【０２３８】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．１であり、４電子反応であることは確認した。
【０２３９】
さらに、比較例１１で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
また、この電極活物質をアノードとして用いた場合のアノード特性結果を評価する目的で、アノード側に、比較例１１のアノード材料を用いて、実施例１の実験方法と同じ方法で、アノードのＣＯ被毒耐性を測定評価した結果、水素のみをアノードガスとして用いた場合には、６００ｍＶ程度の電池電圧が観察され、ＣＯを５ｐｐｍ含む燃料ガスをアノードガスに用いた後は、４９０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例１１の電極活物質には、ＣＯ共存ガスを用いては、従来の白金電極の欠点を補うような、アノード特性の改善が認められなかった。
比較例１１で得られた結果を、表１７に示した。
【０２４０】
【表１７】
0005521198.tif 000020
【０２４１】
（比較例１２）
組成式Ｘ×Ｐｔ／Ｙ×Ｃｅ酸化物／Ｚ×ｃａｒｂｏｎにおいて、Ｙ／Ｘ＝０．００２、Ｙ／Ｚ＝０．０００５となるように、出発原料として、０．８モル／リットルの硝酸セリウム（純度９９．９９％）と２．５モル／リットルの炭酸アンモニウム水溶液（純度９９．５％）を調製し、５５℃に熱した炭酸アンモニウム水溶液中に、攪拌速度４００ｒｐｍにおいて十分に攪拌しながら、硝酸セリウム水溶液を毎分１ミリリットルの速度で滴下して沈殿を作製した。硝酸セリウム水溶液滴下終了後、５５℃の温度で、４５時間熟成を行った。
【０２４２】
こうして得られた沈殿は、水洗処理とろ過とを交互に３回繰り返したのち、乾燥窒素ガス中において、２日間乾燥し、前駆体粉末を作製した。前駆体粉末は引き続き、酸素流通下（毎分１５０ミリリットル）において、４００℃の温度で２時間仮焼して、結晶性セリア粉末を作成し、ホタル石単一の結晶相からなることをＸ線回折試験により確認した。
【０２４３】
そののち、このナノＣｅＯ２粉末を、１０ｐｐｍ以下に水分量を制御したグローブボックスの中で、０．１モル／リットルの塩化白金酸水溶液を蒸留水中に分散した溶液の混合溶液中に分散させ、マグネティック・スターラーで２時間攪拌したのち、容器を密封し、乾燥用に用意したグローブボックス内に移し、同じく水分量を１０ｐｐｍ以下に制御した乾燥用グローブボックス内で、スターラーを用いて穏やかに攪拌しながら室温において乾燥し、得られた乾燥粉末を、石英製のＵ字管に移したのち、Ｕ字管の口を密封した状態のまま、乾燥用グローブボックスから取り出し、電気炉に装填し、ガス導入管に接続後、高純度水素ガスを毎分１５０ミリリットルの流速で流しながら、４００℃、２時間焼成を行い、白金担持セリア粉末を作成した。このとき用いた導電性カーボン（カーボンブラック）は、全体の２０ｗｔ％加えることで、白金セリア電極粉末を合成した。
【０２４４】
こうして得られた電極表面上のＰｔの価数は、放射光を用いた高エネルギー光電子分光法を用いて観察し、その割合を定量したところ、すべてのＰｔ（金属Ｐｔ，２価Ｐｔおよび４価Ｐｔ）に対して、Ｐｔ２価の割合は２体積％の値を示し、４価のＰｔは２体積％存在し、Ｐｔ−Ｃｅ結合量は検出限界以下であった。くわえて、Ｃｅ３価及びＣｅ４価も検出限界以下であった。
【０２４５】
さらに、この電極粉末を、エタノール中に分散したのち、たてよこ３ｃｍ×５ｃｍ、厚み１ｍｍの白金板の上にたらし、そののち、０．５Ｍの硫酸水溶液中に浸漬して、１時間室温において保持したのち、０から１．２Ｖ（ｖｓ．ＲＨＥ）の範囲において酸化及び還元方向に電位を１サイクル、走引を繰り返し、ナノシェル構造を有する電極粉末を作製した。得られた粉末から得られた制限視野電子線回折試験を行った結果、実施例１の図５（Ａ）で示したような、Ｃｅ２Ｏ３に由来すると考えられるブロードなリング状のシグナルの存在は不明瞭であり、セリアの存在が極めてわずかなものであることが確認された。さらに、高分解能電子顕微鏡観察結果からは、実施例１の図５（Ｂ）同様、コア部である白金は確認されるものの、その周囲を覆うはずの薄いシェル部であるセリウム酸化物層は、明瞭には観察できなかった。
【０２４６】
さらに、こうして得られた電極粉末をカソードとして用いた場合のカソード電極特性評価を、実施例１の実験方法に準拠して行った結果、実施例１の図６と同様な電極特性曲線が観察され、その結果から見積もられた酸素還元反応開始電位は、０．８１Ｖ（ｖｓ．ＲＨＥ）であり、同じ手法で測定した白金電極の特性（０．８０６Ｖ（ｖｓ．ＲＨＥ））とくらべて、大きな改善が認められなかった。同時に、実施例１と同じ方法を用いて、電極反応機構を示すＫｏｕｔｅｃｋｙ−Ｌｅｖｉｃｈプロットをした、その図の傾きからもとめたｎ値は４．０であり、４電子反応であることは確認した。
【０２４７】
さらに、比較例１２で得られたカソード電極と、比較のために用いた市販の白金カソード電極の性能を、運転温度７０℃、１００％水蒸気加湿環境下における燃料電池の出力性能比較により、比較検討した結果、実施例１とは異なり、大きな出力特性の改善は認められなかった。
【０２４８】
また、この電極活物質をアノードとして用いた場合のアノード特性結果を評価する目的で、アノード側に、比較例１２のアノード材料を用いて、実施例１の実験方法と同じ方法で、アノードのＣＯ被毒耐性を測定評価した結果、水素のみをアノードガスとして用いた場合には、６００ｍＶ程度の電池電圧が観察され、ＣＯを５ｐｐｍ含む燃料ガスをアノードガスに用いた後は、４９０ｍＶの大きな電池電圧の低下が確認された。一方、市販の白金アノード（Ｊｏｈｎｓｏｎ  Ｍａｔｔｅｙ，ＨＩＳＰＥＣ  ３０００）を用いて、同様な試験を行ったところ、ＣＯを加える前の初期電池電圧は高いものの、ＣＯを５ｐｐｍ含む燃料ガスに切り替えたあとの電池電圧の低下は、５２０ｍＶと大きなものであった（図１０）。これらの結果を比較すると、比較例１２の電極活物質には、ＣＯ共存ガスを用いては、従来の白金電極の欠点を補うような、アノード特性の改善が認められなかった。
比較例１２で得られた結果を、表１８に示した。
【０２４９】
【表１８】
0005521198.tif 000021
【０２５０】
以上の実施例、比較例を総合すると、本発明の特許請求の範囲で規定した組成式で規定されるカソード材料およびアノード材料であって、電極活物質表面に、白金２価、Ｐｔ−Ｃｅ結合またはＰｔ−Ｚｒ結合をそれぞれ特定の値において有してなるコアシェル構造をもつ場合、その範囲外に比し極めて高いカソード活性またはアノード活性を有することが明らかにされた。
すなわち、このデータによると特許請求の範囲で規定した各要件事項は、それぞれ格別意義のある事項を規定したものと言える。
【産業上の利用可能性】
【０２５１】
近年、温暖化対策の一環として二酸化炭素削減が叫ばれる一方、高まるエネルギー需要に応えるために、家庭用高出力小型燃料電池の開発が活発に進められている。
こうした家庭用小型燃料電池の開発には、高い発電性能を発現させるために必要な、高性能カソード材料またはアノード材料の研究、開発が必要不可欠である。
本発明は、まさにこのニーズに対応した新規カソード材料および新規アノード材料を提供するもので、今後大いに利用されることが期待される。
また、本発明の優れた特性を有する電極用粉末材料は、極めて多角的且つ基本的な観点に立脚してナノレベルのコアシェル構造を形成させることで新たな知見を得、その上で開発することに成功したものであるところから、極めて安定した品質が保証され、今後は、燃料電池のみならず、各種技術分野において優れた電極用粉末材料として供され、且つ利用されるものと期待される。
とくに、白金使用量の少ない高性能電極開発に本手法や材質は適用可能であることからその利用範囲は広く、新産業創出へと発展することが期待される。
【０２５２】
本発明の電極用粉末材料は、カソードとして用いた場合、酸素還元分解活性が高く、アノードとして用いた場合、ＣＯ被毒耐性に優れたものであり、高分子形燃料電池用電極、ダイレクトメタノール形燃料電池用電極や各種センサー用電極などに利用でき、燃料電池産業等において利用可能性がある。
【符号の説明】
【０２５３】
１１…電極用粉末材料、１２…コア部、１３…シェル部、１４…ナノ粒子、１５…微粒子、２１…高分子形燃料電池、２２…基材、２２ａ…一面、２２ｂ…他面、２３…第１の電極、２４…第２の電極、２５…抵抗部、５１…電極用材料、５２…Ｐｔ、５３…酸化物、５５…微粒子、Ｓ１…金属酸化物粉末形成工程、Ｓ２…Ｐｔ含有金属酸化物粉末形成工程、Ｓ３…電極用粉末材料形成工程。
【図１】
0005521198.tif 000022
【図２】
0005521198.tif 000023
【図３】
0005521198.tif 000024
【図４】
0005521198.tif 000025
【図５】
0005521198.tif 000026
【図６】
0005521198.tif 000027
【図７】
0005521198.tif 000028
【図８】
0005521198.tif 000029
【図９】
0005521198.tif 000030
【図１０】
0005521198.tif 000031